(57)【特許請求の範囲】
【請求項１】
２以上の強化芯材と、酸又はアルカリに溶解する性質を有する犠牲糸と、前記強化芯材及び前記犠牲糸が溶解しない所定溶媒に対して溶解する性質を有するダミー糸と、を織り込むことにより、隣接する前記強化芯材同士の間に、前記犠牲糸と前記ダミー糸が配置された補強材を得る工程と、
前記補強材を前記所定溶媒に浸漬することで、前記ダミー糸を前記補強材から除去する工程と、
前記ダミー糸が除去された補強材と、イオン交換基又は加水分解によりイオン交換基となり得るイオン交換基前駆体を有する含フッ素系重合体とを積層させることで、前記補強材を有する膜本体を形成させる工程と、
前記犠牲糸を酸又はアルカリに浸漬させて、前記犠牲糸を前記膜本体から除去することで、前記膜本体に溶出孔を形成させる工程と、
を有する、陽イオン交換膜の製造方法。
【発明の詳細な説明】
【技術分野】
【０００１】
本発明は、陽イオン交換膜の製造方法に関する。
【背景技術】
【０００２】
含フッ素イオン交換膜は耐熱性及び耐薬品性等が優れていることから、塩化アルカリの電解で塩素とアルカリを製造するための電解用陽イオン交換膜をはじめとして、オゾン発生用隔膜、燃料電池、水電解及び塩酸電解等の種々の電解用隔膜等として用いられている。その中で、塩化アルカリの電解では、生産性の観点から電流効率が高いこと、経済性の観点から電解電圧が低いこと、製品の品質の観点から苛性ソーダ中の食塩濃度が低いこと等が要望されている。【０００３】
これらの要望のうち、高い電流効率を発現するために、アニオン排除性の高いカルボン酸基をイオン交換基とするカルボン酸層と、低抵抗のスルホン酸基をイオン交換基とするスルホン酸層との少なくとも２層から構成されているイオン交換膜が一般的に用いられている。これらのイオン交換膜は、電解運転時に、８０〜９０℃の塩素及び苛性ソーダと直接接触するため、化学的耐久性が非常に高い含フッ素系ポリマーがイオン交換膜の材料として用いられる。しかし、かかる含フッ素系ポリマーのみでは、イオン交換膜として十分な機械的強度を有さない。そのため、ポリテトラフルオロエチレン（ＰＴＦＥ）からなる織布を強化芯材として膜に埋め込んで補強すること等が行われている。【０００４】
例えば、特許文献１には、織布により補強された陽イオン交換基を有する含フッ素系重合体フィルムの第１の層と、その陰極側のカルボン酸基を有する含フッ素系重合体の第２の層とからなる電解用含フッ素陽イオン交換膜であって、多孔性基材の厚みの１／２以上が第１の層から陽極側に突出し、該多孔性基材の突出部を、陽イオン交換基を有する含フッ素系重合体の被覆層が第１の層と一体となるように被覆し、その陽極側面には、多孔性基材の表面形状に応じた凹凸を形成するようにした電解用含フッ素陽イオン交換膜が提案されている。
【先行技術文献】
【特許文献】
【０００５】
【特許文献１】特開平４−３０８０９６号公報
【発明の概要】
【発明が解決しようとする課題】
【０００６】
しかしながら、上記強化芯材は、アルカリイオン等の陽イオンが膜内の陽極側から陰極側へ流れる際の、遮蔽物となってしまい、陽イオンが陽極側から陰極側へ円滑に流れることを妨げてしまう。これを解決するために、陽イオンや電解液等の流路を確保するための孔（以下、「溶出孔」という。）を陽イオン交換膜に形成することで、電解液の流路とすることが行われており、これにより陽イオン交換膜の電気抵抗を低下させることが期待される。しかしながら、この溶出孔が陽イオン交換膜の膜強度を低下させてしまう。特に、陽イオン交換膜を電解槽に装着するときや陽イオン交換膜を持ち運ぶとき等に、陽イオン交換膜が折れ曲がり、溶出孔がピンホールの起点となりやすいという問題が発生する。特許文献１に開示された陽イオン交換膜は、強化芯材が陽イオン交換膜から突出している。そのため、電解槽内の振動等により陽イオン交換膜が電極等と擦れたりする場合、強化芯材を被覆していた樹脂が削れ、そこから強化芯材が突き出してしまい、膜本体の補強部材としての機能を果たさなくなるという問題がある。【０００７】
加えて、陽イオン交換膜を電解槽に装着して電解を行う場合、電解に必要とされる電圧（電解電圧）を低減することが求められており、これを実現するために低抵抗の陽イオン交換膜であることが望まれている。そして、長期に安定した電解性能を発揮できる陽イオン交換膜であることが望まれている。【０００８】
本発明は、上記事情に鑑みなされたものであり、折り曲げ等に対する機械的強度に優れ、長期に安定した電解性能を発揮できる陽イオン交換膜、それを用いた電解槽及び陽イオン交換膜の製造方法を提供することを主な目的とする。
【課題を解決するための手段】
【０００９】
本発明者らは、上記課題を解決するために鋭意研究を重ねた結果、イオン交換基を有する含フッ素系重合体を含む膜本体と、前記膜本体の内部に略平行に配置された２以上の強化芯材と、を少なくとも備えた陽イオン交換膜であって、前記膜本体には、隣接する前記強化芯材同士の間に２以上の溶出孔が形成され、かつ、隣接する前記強化芯材同士の距離をａ、隣接する前記強化芯材と前記溶出孔との距離をｂ、隣接する前記溶出孔同士の距離をｃ、隣接する前記強化芯材同士の間に形成された前記溶出孔の数をｎとしたとき、特定の関係式を満たすａ、ｂ、ｃ、及びｎが存在する陽イオン交換膜とすることで、上記課題を解決できることを見出し、本発明を完成させるに至った。【００１０】
即ち、本発明は、以下の通りである。
〔１〕
イオン交換基を有する含フッ素系重合体を含む膜本体と、前記膜本体の内部に略平行に配置された２以上の強化芯材と、を少なくとも備えた陽イオン交換膜であって、
前記膜本体には、隣接する前記強化芯材同士の間に２以上の溶出孔が形成され、かつ、
隣接する前記強化芯材同士の距離をａ、隣接する前記強化芯材と前記溶出孔との距離をｂ、隣接する前記溶出孔同士の距離をｃ、隣接する前記強化芯材同士の間に形成された溶出孔の数をｎとしたとき、下記式（１）又は式（２）の関係を満たすａ、ｂ、ｃ、及びｎが少なくとも存在する、陽イオン交換膜。
ｂ＞a／（ｎ＋１）・・・（１）
ｃ＞a／（ｎ＋１）・・・（２）
〔２〕
前記ａ、前記ｃ、及び前記ｎが、下記式（３）の関係を更に満たす、〔１〕に記載の陽イオン交換膜。
０．２ａ／（ｎ＋１）≦ｃ≦０．９ａ／（ｎ＋１）・・・（３）
〔３〕
前記ａ、前記ｂ、及び前記ｎが、下記式（４）の関係を更に満たす、〔１〕又は〔２〕に記載の陽イオン交換膜。
ａ／（ｎ＋１）＜ｂ≦１．８ａ／（ｎ＋１）・・・（４）
〔４〕
前記ａ、前記ｃ、及び前記ｎが、下記式（５）の関係を更に満たす、〔１〕又は〔３〕に記載の陽イオン交換膜。
１．１ａ／（ｎ＋１）≦ｃ≦０．８ａ・・・（５）
〔５〕
前記ａ、前記ｂ、前記ｃ、及び前記ｎが、前記式（１）の関係を満たす第一の強化芯材間と、
前記ａ、前記ｂ、前記ｃ、及び前記ｎが、前記式（２）の関係を満たす第二の強化芯材間とが、交互に存在する、〔１〕〜〔４〕のいずれか一項に記載の陽イオン交換膜。
〔６〕
前記第一の強化芯材間において、前記ａ、前記ｂ、前記ｃ、及び前記ｎが、下記式（３）及び下記式（４）の関係を更に満たし、かつ
前記第二の強化芯材間において、前記ａ、前記ｂ、前記ｃ、及び前記ｎが、下記式（５）の関係を更に満たす、〔５〕に記載の陽イオン交換膜。
０．２ａ／（ｎ＋１）≦ｃ≦０．９ａ／（ｎ＋１）・・・（３）
ａ／（ｎ＋１）＜ｂ≦１．８ａ／（ｎ＋１）・・・（４）
１．１ａ／（ｎ＋１）≦ｃ≦０．８ａ・・・（５）
〔７〕
下記式（６）の関係を満たす第一の強化芯材間と、下記式（７）の関係を満たす第二の強化芯材間とが、交互に存在する、〔５〕又は〔６〕に記載の陽イオン交換膜。
ｎ＝２、ｂ＞ａ／３・・・（６）
ｎ＝２、ｃ＞ａ／３・・・（７）
〔８〕
下記式（８）の関係を満たす第一の強化芯材間と、下記式（９）の関係を満たす第二の強化芯材間とが、交互に存在する、〔５〕〜〔７〕のいずれか一項に記載の陽イオン交換膜。
ｎ＝２、０．２ａ／３≦ｃ≦０．９ａ／３、ａ／３＜ｂ≦１．８ａ／３・・・（８）
ｎ＝２、１．１ａ／３≦ｃ≦０．８・・・（９）
〔９〕
前記陽イオン交換膜のＭＤ方向及びＴＤ方向において、前記式（１）又は前記式（２）の関係を満たす、前記ａ、前記ｂ、前記ｃ、及び前記ｎが少なくとも存在する、〔１〕に記載の陽イオン交換膜。
〔１０〕
前記陽イオン交換膜のＭＤ方向及びＴＤ方向において、前記式（３）及び前記式（４）の関係を満たす第一の強化芯材間、又は前記式（５）の関係を満たす第二の強化芯材間が存在する、〔６〕に記載の陽イオン交換膜。
〔１１〕
２以上の強化芯材と、酸又はアルカリに溶解する性質を有する犠牲糸と、前記強化芯材及び前記犠牲糸が溶解しない所定溶媒に対して溶解する性質を有するダミー糸と、を織り込むことにより、隣接する前記強化芯材同士の間に、前記犠牲糸と前記ダミー糸が配置された補強材を得る工程と、
前記補強材を前記所定溶媒に浸漬することで、前記ダミー糸を前記補強材から除去する工程と、
前記ダミー糸が除去された補強材と、イオン交換基又は加水分解によりイオン交換基となり得るイオン交換基前駆体を有する含フッ素系重合体とを積層させることで、前記補強材を有する膜本体を形成させる工程と、
前記犠牲糸を酸又はアルカリに浸漬させて、前記犠牲糸を前記膜本体から除去することで、前記膜本体に溶出孔を形成させる工程と、
を有する、陽イオン交換膜の製造方法。
〔１２〕
陽極と、陰極と、前記陽極と前記陰極との間に配置された〔１〕〜〔１０〕のいずれか一項に記載の陽イオン交換膜と、を少なくとも備える電解槽。
【発明の効果】
【００１１】
本発明によれば、折り曲げ等に対する機械的強度に優れ、長期に安定した電解性能を発揮できる陽イオン交換膜、及びその製造方法を提供することができる。
【図面の簡単な説明】
【００１２】
【図１】本実施形態に係る陽イオン交換膜の第一の実施形態の断面側面図である。
【図２】本実施形態に係る陽イオン交換膜の第一の実施形態の概念図である。
【図３】本実施形態に係る陽イオン交換膜の第二の実施形態の概念図である。
【図４】本実施形態に係る陽イオン交換膜の第三の実施形態の概念図である。
【図５】本実施形態に係る陽イオン交換膜の第四の実施形態の概念図である。
【図６】本実施形態に係る陽イオン交換膜の第五の実施形態の概念図である。
【図７】本実施形態に係る製造方法の一例を説明するための概念図である。
【図８】実施例及び比較例で作製した陽イオン交換膜の概念図である。
【図９】実施例及び比較例で作製した別の陽イオン交換膜の概念図である。
【図１０】本実施形態に係る電解槽の一実施形態の概念図である。
【発明を実施するための形態】
【００１３】
以下、本発明を実施するための形態（以下、「本実施形態」という。）について詳細に説明する。なお、本発明は、以下の本実施形態に限定されるものではなく、その要旨の範囲内で種々変形して実施することができる。なお、図面中、上下左右等の位置関係は、特に断らない限り、図面に示す位置関係に基づくものとする。更に、図面の寸法比率は図示の比率に限られるものではない。
【００１４】
＜陽イオン交換膜＞
図１は、本実施形態に係る陽イオン交換膜の第一の実施形態の側面断面図である。図２は、本実施形態に係る陽イオン交換膜の第一の実施形態の概念図である。陽イオン交換膜１は、イオン交換基を有する含フッ素系重合体を含む膜本体１４と、前記膜本体１４の内部に略平行に配置された２以上の強化芯材１０と、を少なくとも備えた陽イオン交換膜である。前記膜本体１４には、隣接する前記強化芯材１０同士の間に２以上の溶出孔１２が形成され、かつ、隣接する前記強化芯材１０同士の距離をａ、隣接する前記強化芯材１０と前記溶出孔１２との距離をｂ、隣接する前記溶出孔１２同士の距離をｃ、隣接する前記強化芯材１０同士の間に形成された前記溶出孔１２の数をｎとしたとき、下記式（１）又は式（２）の関係を満たす、ａ、ｂ、ｃ、及びｎが少なくとも存在する。
ｂ＞ａ／（ｎ＋１）・・・（１）
ｃ＞ａ／（ｎ＋１）・・・（２）
【００１５】
膜本体１４は、陽イオンを選択的に透過する機能を有し、含フッ素系重合体を含むものである。膜本体１４は、スルホン酸基をイオン交換基として有するスルホン酸層１４２と、カルボン酸基をイオン交換基として有するカルボン酸層１４４と、を少なくとも備えていることが好ましい。通常、陽イオン交換膜１は、スルホン酸層１４２が電解槽の陽極側（α）に、カルボン酸層１４４が電解槽の陰極側（β）となるように用いられる。スルホン酸層１４２は電気抵抗が低い材料から構成され、膜強度の観点から膜厚が厚いことが、好ましい。カルボン酸層１４４は、膜厚が薄くても高いアニオン排除性を有するものが好ましい。このようなカルボン酸層１４４とすることにより、ナトリウムイオン等の陽イオンの選択的透過性を一層向上させることができる。膜本体１４は、陽イオンを選択的に透過する機能を有し、含フッ素系重合体を含むものであればよく、その構造は必ずしも上記構造に限定されない。ここで、アニオン排除性とは、陽イオン交換膜へのアニオンの浸入や透過を妨げようとする性質をいう。
【００１６】
膜本体１４に用いられる含フッ素系重合体とは、イオン交換基、又は、加水分解によりイオン交換基となり得るイオン交換基前駆体、を有する含フッ素系重合体であり、例えば、フッ素化炭化水素の主鎖からなり、加水分解等によりイオン交換基に変換可能な官能基をペンダント側鎖として有し、かつ溶融加工が可能な重合体が挙げられる。このような含フッ素系重合体の製造方法の一例について、以下に説明する。
【００１７】
含フッ素系重合体は、例えば、下記第１群より選ばれる少なくとも１種の単量体と、下記第２群及び／又は下記第３群より選ばれる少なくとも１種の単量体と、を共重合することにより製造することができる。また、下記第１群、下記第２群、及び下記第３群のいずれかより選ばれる１種の単量体の単独重合により製造することもできる。
【００１８】
第１群の単量体としては、例えば、フッ化ビニル化合物が挙げられる。フッ化ビニル化合物としては、例えば、フッ化ビニル、テトラフルオロエチレン、ヘキサフルオロプロピレン、フッ化ビニリデン、トリフルオロエチレン、クロロトリフルオロエチレン、パーフルオロ（アルキルビニルエーテル）等が挙げられる。特に、本実施形態に係る陽イオン交換膜１をアルカリ電解用膜として用いる場合、フッ化ビニル化合物は、パーフルオロ単量体であることが好ましく、例えば、テトラフルオロエチレン、ヘキサフルオロプロピレン、パーフルオロ（アルキルビニルエーテル）からなる群より選ばれるパーフルオロ単量体が好ましい。
【００１９】
第２群の単量体としては、例えば、カルボン酸基（カルボン酸型イオン交換基）に変換し得る官能基を有するビニル化合物が挙げられる。カルボン酸基（カルボン酸型イオン交換基）に変換し得る官能基を有するビニル化合物としては、例えば、ＣＦ２＝ＣＦ（ＯＣＦ２ＣＹＦ）ｓ−Ｏ（ＣＺＦ）ｔ−ＣＯＯＲで表される単量体等が挙げられる（ここで、ｓは０〜２の整数を表し、ｔは１〜１２の整数を表し、Ｙ及びＺは、各々独立して、Ｆ又はＣＦ３を表し、Ｒは低級アルキル基を表す。）。
これらの中でも、ＣＦ２＝ＣＦ（ＯＣＦ２ＣＹＦ）ｎ−Ｏ（ＣＦ２）ｍ−ＣＯＯＲで表される化合物が好ましい。ここで、ｎは０〜２の整数を表し、ｍは１〜４の整数を表し、ＹはＦ又はＣＦ３を表し、ＲはＣＨ３、Ｃ２Ｈ５、又はＣ３Ｈ７を表す。特に、本実施形態に係る陽イオン交換膜をアルカリ電解用陽イオン交換膜として用いる場合、単量体としてパーフルオロ化合物を少なくとも用いることが好ましいが、エステル基のアルキル基（上記Ｒ参照）は加水分解される時点で重合体から失われるため、前記アルキル基（Ｒ）は全ての水素原子がフッ素原子に置換されているパーフルオロアルキル基でなくてもよい。これらの中でも、例えば、下記に表す単量体がより好ましい；
ＣＦ２＝ＣＦＯＣＦ２ＣＦ（ＣＦ３）ＯＣＦ２ＣＯＯＣＨ３、
ＣＦ２＝ＣＦＯＣＦ２ＣＦ（ＣＦ３）Ｏ（ＣＦ２）２ＣＯＯＣＨ３、
ＣＦ２＝ＣＦ［ＯＣＦ２ＣＦ（ＣＦ３）］２Ｏ（ＣＦ２）２ＣＯＯＣＨ３、
ＣＦ２＝ＣＦＯＣＦ２ＣＦ（ＣＦ３）Ｏ（ＣＦ３）３ＣＯＯＣＨ３、
ＣＦ２＝ＣＦＯ（ＣＦ２）２ＣＯＯＣＨ３、
ＣＦ２＝ＣＦＯ（ＣＦ２）３ＣＯＯＣＨ３。
【００２０】
第３群の単量体としては、例えば、スルホン酸基（スルホン型イオン交換基）に変換し得る官能基を有するビニル化合物が挙げられる。スルホン酸基（スルホン型イオン交換基）に変換し得る官能基を有するビニル化合物としては、例えば、ＣＦ２＝ＣＦＯ−Ｘ−ＣＦ２−ＳＯ２Ｆで表される単量体が好ましい（ここで、Ｘはパーフルオロ基を表す。）。これらの具体例としては、下記に表す単量体等が挙げられる；
ＣＦ２＝ＣＦＯＣＦ２ＣＦ２ＳＯ２Ｆ、
ＣＦ２＝ＣＦＯＣＦ２ＣＦ（ＣＦ３）ＯＣＦ２ＣＦ２ＳＯ２Ｆ、
ＣＦ２＝ＣＦＯＣＦ２ＣＦ（ＣＦ３）ＯＣＦ２ＣＦ２ＣＦ２ＳＯ２Ｆ、
ＣＦ２＝ＣＦ（ＣＦ２）２ＳＯ２Ｆ、
ＣＦ２＝ＣＦＯ〔ＣＦ２ＣＦ（ＣＦ３）Ｏ〕２ＣＦ２ＣＦ２ＳＯ２Ｆ、
ＣＦ２＝ＣＦＯＣＦ２ＣＦ（ＣＦ２ＯＣＦ３）ＯＣＦ２ＣＦ２ＳＯ２Ｆ。
これらの中でも、ＣＦ２＝ＣＦＯＣＦ２ＣＦ（ＣＦ３）ＯＣＦ２ＣＦ２ＣＦ２ＳＯ２Ｆ、及びＣＦ２＝ＣＦＯＣＦ２ＣＦ（ＣＦ３）ＯＣＦ２ＣＦ２ＳＯ２Ｆがより好ましい。
【００２１】
これら単量体から得られる共重合体は、フッ化エチレンの単独重合及び共重合に対して開発された重合法、特にテトラフルオロエチレンに対して用いられる一般的な重合方法によって製造することができる。例えば、非水性法においては、パーフルオロ炭化水素、クロロフルオロカーボン等の不活性溶媒を用い、パーフルオロカーボンパーオキサイドやアゾ化合物等のラジカル重合開始剤の存在下で、温度０〜２００℃、圧力０．１〜２０ＭＰａの条件下で、重合反応を行うことができる。
【００２２】
上記共重合において、上記単量体の組み合わせの種類及びその割合は、特に限定されず、得られる含フッ素系重合体に付与したい官能基の種類及び量によって選択決定される。例えば、カルボン酸エステル官能基のみを含有する含フッ素系重合体とする場合、上記第１群及び第２群から各々少なくとも１種の単量体を選択して共重合させればよい。また、スルホニルフルオライド官能基のみを含有する重合体とする場合、上記第１群及び第３群の単量体から各々少なくとも１種の単量体を選択して共重合させればよい。更に、カルボン酸エステル官能基とスルホニルフルオライド官能基を有する含フッ素系重合体とする場合、上記第１群、第２群及び第３群の単量体から各々少なくとも１種の単量体を選択して共重合させればよい。この場合、上記第１群及び第２群よりなる共重合体と、上記第１群及び第３群よりなる共重合体とを、別々に重合し、後に混合することによっても目的の含フッ素系重合体を得ることができる。また、各単量体の混合割合は、特に限定されないが、単位重合体当たりの官能基の量を増やす場合、上記第２群及び第３群より選ばれる単量体の割合を増加させればよい。
【００２３】
含フッ素系共重合体の総イオン交換容量は特に限定されないが、０．５〜２．０ｍｇ当量／ｇである乾燥樹脂であることが好ましく、０．６〜１．５ｍｇ当量／ｇである乾燥樹脂がより好ましい。ここで、総イオン交換容量とは、乾燥樹脂の単位重量あたりの交換基の当量のことをいい、中和滴定等によって測定することができる。
【００２４】
本実施形態の陽イオン交換膜１は、陰極側表面及び陽極側表面にガスが付着することを防止する観点から、必要に応じて、コーティング層１４６、１４８を更に有することが好ましい。コーティング層１４６、１４８を構成する材料としては、特に限定されないが、ガス付着防止の観点から、無機物を含むことが好ましい。無機物としては、例えば、酸化ジルコニウム、酸化チタン等が挙げられる。コーティング層１４６、１４８を形成する方法としては、特に限定されず、公知の方法を用いることができる。例えば、無機酸化物の微細粒子をバインダーポリマー溶液に分散した液を、スプレー等により塗布する方法が挙げられる。
【００２５】
陽イオン交換膜１は、膜本体１４の内部に略平行に配置された２以上の強化芯材１０を有する。強化芯材１０とは、陽イオン交換膜１の機械的強度や寸法安定性を強化する部材である。ここで、寸法安定性とは、陽イオン交換膜の伸び縮みを所望の範囲に抑制できる性質をいう。寸法安定性に優れた陽イオン交換膜は、加水分解や電気分解等によって、必要以上に伸縮せず、長期に亘り寸法が安定している。強化芯材１０を構成する部材等については、特に限定されず、例えば、強化糸から形成された強化芯材としてもよい。ここで、強化糸とは、強化芯材を構成する部材であって、陽イオン交換膜に所望の機械的強度を付与することができ、かつ陽イオン交換膜中で安定に存在できる糸のことをいう。
【００２６】
強化芯材１０の形態としては、特に限定されず、例えば、上記強化糸を用いた織布、不織布、編布等が用いられる。これらの中でも、製造の容易性の観点から、織布であることが好ましい。織布の織り方としては、平織りの織り方であることが好ましい。織布の厚みは、特に限定されないが、３０〜２５０μｍであることが好ましく、３０〜１５０μｍであることがより好ましい。また、強化糸の織り密度（単位長さあたりの打ち込み本数）は、特に限定されないが、５〜５０本／インチが好ましい。
【００２７】
強化芯材１０の開口率としては、特に限定されず、好ましくは３０％以上、９０％以下である。開口率は、陽イオン交換膜の電気化学的性質の観点から、３０％以上であることが好ましく、膜の機械的強度の観点から、９０％以下であることが好ましい。より好ましくは５０％以上、更に好ましくは６０％以上である。
【００２８】
ここで、開口率とは、陽イオン交換膜の表面積の合計（Ａ）に対する陽イオン交換膜においてイオン等の物質が通過できる面積の合計（Ｂ）の割合であり、（Ｂ）／（Ａ）で表される。（Ｂ）は、陽イオン交換膜において、陽イオンや電解液等が、陽イオン交換膜に含まれる強化芯材や強化糸等によって遮断されない領域の面積の合計である。開口率の具体的な測定方法を説明する。陽イオン交換膜（コーティング等を塗る前の陽イオン交換膜）の表面画像を撮影し、強化芯材が存在しない部分の面積から、上記（Ｂ）が求められる。そして、陽イオン交換膜の表面画像の面積から上記（Ａ）を求め、上記（Ｂ）を上記（Ａ）で除することによって、開口率が求められる。
【００２９】
強化芯材１０を構成する強化糸の材料は、特に限定されないが、酸やアルカリ等に耐性を有する材料であることが好ましい。特に、長期にわたる耐熱性及び耐薬品性の観点から、含フッ素系重合体を含むものがより好ましい。ここでいう含フッ素系重合体としては、例えば、ポリテトラフルオロエチレン（ＰＴＦＥ）、テトラフルオロエチレン−パーフルオロアルキルビニルエーテル共重合体（ＰＦＡ）、テトラフルオロエチレン−エチレン共重合体（ＥＴＦＥ）、テトラフルオロエチレン−ヘキサフルオロプロピレン共重合体、トリフルオロクロルエチレン−エチレン共重合体及びフッ化ビニリデン重合体（ＰＶＤＦ）等が挙げられる。これらの中でも、耐熱性及び耐薬品性の観点から、ポリテトラフルオロエチレン（ＰＴＦＥ）が好ましい。
【００３０】
強化芯材１０に用いられる強化糸の糸径は、特に限定されないが、２０〜３００デニールであることが好ましく、５０〜２５０デニールであることがより好ましい。強化糸は、モノフィラメントでもよいし、マルチフィラメントでもよい。また、これらのヤーン、スリットヤーン等も使用できる。
【００３１】
強化芯材１０として、特に好ましい形態は、耐薬品性及び耐熱性の観点から、ＰＴＦＥを含む強化芯材であり、強度の観点から、テープヤーン糸又は高配向モノフィラメントである。具体的には、ＰＴＦＥからなる高強度多孔質シートをテープ状にスリットしたテープヤーン、又はＰＴＦＥからなる高度に配向したモノフィラメントの５０〜３００デニールを使用し、かつ、織り密度が１０〜５０本／インチである平織りであり、その厚みが５０〜１００μｍの範囲である強化芯材であることがより好ましい。また、強化芯材含む陽イオン交換膜の開口率は、６０％以上であることが更に好ましい。
【００３２】
膜本体１４には２以上の溶出孔１２が形成されている。溶出孔１２は、電解の際に発生する陽イオンや電解液の流路となり得る孔をいう。溶出孔１２を形成することで、電解の際に発生するアルカリイオンや電解液の移動性を確保できる。溶出孔１２の形状は特に限定されない。後述する製法に従って陽イオン交換膜を製造する場合、酸又はアルカリに溶解する犠牲糸が、膜本体の溶出孔を形成するため、溶出孔１２の形状は犠牲糸の形状となる。
【００３３】
図１に示すように、陽イオン交換膜１は、紙面に対して垂直方向に形成された溶出孔１２ａと、紙面の上下方向に形成された溶出孔１２ｂとを備えている。即ち、紙面の上下方向に形成された溶出孔１２ｂは、強化芯材１０に対して略垂直方向に沿って形成されている。溶出孔１２ｂは、強化芯材１０の陽極側（スルホン酸層１４２側）と陰極側（カルボン酸層１４４側）を交互に通過するように形成されることが好ましい。かかる構造とすることで、強化芯材１０の陰極側に溶出孔１２ｂが形成されている部分では、溶出孔に満たされている電解液を通して輸送された陽イオン（例えば、ナトリウムイオン）が、強化芯材１０の陰極側にも流れることができる。その結果、陽イオンの流れが遮蔽されることがないため、陽イオン交換膜１の電気抵抗を更に低くすることができる。
【００３４】
なお、図１において、陽イオン交換膜１は、紙面に対して垂直方向に形成された溶出孔１２ａと、紙面の上下方向に形成されている溶出孔１２ｂと、を備えている。ここで、隣接する前記強化芯材１０同士の間に形成された前記溶出孔１２の数をｎとは、同一方向に配置された溶出孔１２の数をいう。図１の場合、紙面に対して垂直方向に形成された溶出孔１２ａの数を、紙面に対する垂直方向のｎの数として数え、紙面の上下方向に形成された溶出孔１２ｂの数を、紙面における上下方向のｎとして数えるものである。
【００３５】
図２に示すように、隣接する前記強化芯材１０同士の距離をａ、隣接する前記強化芯材１０と前記溶出孔１２との距離をｂ、隣接する前記溶出孔１２同士の距離をｃ、隣接する前記強化芯材１０同士の間に形成された前記溶出孔１２の数をｎとしたとき、下記式（１）又は式（２）の関係を満たす、ａ、ｂ、ｃ及びｎが少なくとも存在する。
ｂ＞ａ／（ｎ＋１）・・・（１）
ｃ＞ａ／（ｎ＋１）・・・（２）
【００３６】
ここで、ａ／（ｎ＋１）は、強化芯材１０間に、溶出孔を等間隔に配置した際の距離に相当する。式（１）の関係を満たすａ、ｂ、ｃ及びｎが存在する強化芯材１０間では、隣接する強化芯材１０と溶出孔１２の距離ｂは、等間隔（ａ／（ｎ＋１））よりも大きい。このとき、隣接する強化芯材１０と溶出孔１２の距離ｂとしては、隣接する強化芯材１０間に２つ存在するので、２つのｂが存在する（即ち、図２において、左端の強化芯材１０と溶出孔１２の間、右端の強化芯材１０と溶出孔１２の間）。本実施形態では、２つのｂのうち、少なくとも１つのｂが、式（１）の関係を満たしていればよい。より好ましくは、隣接する強化芯材１０間に存在する上記２つのｂの両方が、式（１）の関係を満たしていることである。なお、ａは、定義から明らかであるが、隣り合う強化芯材の間に存在する、全てのｂと全てのｃの総和である。
【００３７】
式（２）の関係を満たすａ、ｂ、ｃ及びｎが存在する強化芯材１０間では、隣接する溶出孔１２同士の間隔ｃは、等間隔（ａ／（ｎ＋１））よりも大きい。このとき、隣接する溶出孔１２同士の距離ｃは、ｎが３以上の場合、隣接する強化芯材１０間に２以上存在するので、２以上のｃが存在することになる。このような場合、本実施形態では、少なくとも１つのｃが式（２）の関係を満たしていればよい。
【００３８】
以上の説明からも明らかなように、本実施形態の陽イオン交換膜１において、式（１）又は式（２）の関係を満たすような配置を少なくとも１箇所有していればよい。
【００３９】
さらに、溶出孔１２は、隣接する強化芯材の中央に対して略対称の位置に配置されていることが好ましい。このとき、隣り合う強化芯材の間に存在する上記２つのｂは、略同じ値となる。
【００４０】
上記式（１）又は式（２）の関係を満たすように、強化芯材１０及び溶出孔１２を膜本体１４に形成させることで、少なくとも陽イオン交換膜１の機械的強度を向上させることができる。強化芯材１０及び溶出孔１２の位置関係を、式（１）又は式（２）で表される特定の位置関係とすることで、陽イオン交換膜１を取り扱う際に膜が折れ曲がってしまう恐れがある場合であっても、特定の部位に負荷がかかりすぎてピンホールが発生するといった不具合を防止できる。その結果、陽イオン交換膜１の折り曲げ耐性を優れたものにし、長期にわたり優れた機械的強度を維持でき、かつ安定した電解性能を発揮できる。本実施形態では、上記式（１）と式（２）のいずれかの関係を満たすものであれば、上記効果を得ることができるが、機械的強度の観点から、式（２）の関係を満たすことがより好ましい。
【００４１】
加えて、上記式（１）又は（２）の関係を満たすことで、電解電圧を一層低減することができる。電解の際に発生するアルカリイオン等の陽イオンや電解液の移動性を確保する溶出孔１２の配置を制御することで、電解電圧の低減を図ることができる。溶出孔１２の配置を制御する方法の一例としては、後述するように、陽イオン交換膜の製造工程において、製織条件等を適宜変更する方法等が挙げられる。
【００４２】
また、陽イオン交換膜１を電解槽内に装着した場合、電解槽の振動等により陽イオン交換膜１が電極等と擦れる場合であっても、強化芯材１０が膜本体１４の表面を傷つけたり、突き破ってしまったりすることを防ぐことができる。膜本体の内部に、強化芯材１０等が埋め込まれているため。強化芯材１０が膜本体の表面を傷つけたり、突き破ったりすることがない。特に、強化芯材１０が局所的に削れられてしまうこと等を効果的に防止できる。これにより、膜寿命が長い陽イオン交換膜１とすることができる。
【００４３】
本実施形態の一形態では、ａ、ｃ、ｎは、式（１）又は式（２）の関係に加えて、下記式（３）の関係を更に満たすことが好ましい。
０．２ａ／（ｎ＋１）≦ｃ≦０．９ａ／（ｎ＋１）・・・（３）
式（３）の関係を満たすことで、陽イオン交換膜１の機械的強度を更に向上させることができる。加えて、電解電圧の低減効果を更に向上させることができる。
ａ、ｃ、ｎは、式（１）又は式（２）の関係に加えて、式（３−１）の関係を更に満たすことがより好ましく、式（３−２）の関係を更に満たすことが更に好ましい。
０．４ａ／（ｎ＋１）≦ｃ≦０．８ａ／（ｎ＋１）・・・（３−１）
０．４ａ／（ｎ＋１）≦ｃ≦０．７５ａ／（ｎ＋１）・・・（３−２）
【００４４】
また、式（３）の関係を満たすとき、ａ、ｂ、ｎが、下記式（４）の関係を更に満たすことが好ましい。
ａ／（ｎ＋１）＜ｂ≦１．８ａ／（ｎ＋１）・・・（４）
式（３）に加えて、式（４）の関係を更に満たすことにより、陽イオン交換膜１の機械的強度を更に向上させることができる。加えて、電解電圧を一層低減させることができる。
ａ、ｂ、ｎは、式（３）の関係に加えて、式（４−１）の関係を満たすことがより好ましく、式（４−２）の関係を満たすことが更に好ましい。
１．０５ａ／（ｎ＋１）≦ｂ≦１．６ａ／（ｎ＋１）・・・（４−１）
１．１ａ／（ｎ＋１）≦ｂ≦１．５ａ／（ｎ＋１）・・・（４−２）
【００４５】
なお、式（３）及び式（４）の関係を満たす強化芯材間においては、強化芯材と隣り合う溶出孔の間隔ｂが広く、溶出孔間の間隔ｃが狭い配置となる。つまり、その強化芯材間では、当然に式（１）が満たされる。
【００４６】
加えて、隣接する強化芯材１０と溶出孔１２の距離ｂとしては、隣接する強化芯材１０間に２つ存在するので、２つのｂが存在するが（即ち、図２において、左端の強化芯材１０と溶出孔１２の間、右端の強化芯材１０と溶出孔１２の間）、２つのｂのうち、少なくとも１つのｂが、式（４）の関係を満たしていればよい。より好ましくは、隣接する強化芯材１０間に存在する上記２つのｂの両方が、式（４）の関係を満たしていることである。
【００４７】
別の実施形態では、ａ、ｃ、ｎは、式（１）又は式（２）の関係に加えて、下記式（５）の関係を更に満たすことが好ましい。
１．１ａ／（ｎ＋１）≦ｃ≦０．８ａ・・・（５）
式（５）の関係を満たすことで、陽イオン交換膜１の機械的強度を更に向上させることができる。式（５）の関係を満たすことで、陽イオン交換膜１の折り曲げ等による引張伸度の低下を更に抑制でき、電解電圧を一層低減させることができる。
【００４８】
ａ、ｃ、ｎは、式（１）又は式（２）の関係に加えて、式（５−１）の関係を満たすことがより好ましく、式（５−２）の関係を満たすことが更に好ましい。
１．１ａ／（ｎ＋１）≦ｃ≦１．８ａ／（ｎ＋１）・・・（５−１）
１．１ａ／（ｎ＋１）≦ｃ≦１．７ａ／（ｎ＋１）・・・（５−２）
【００４９】
ここで、ｎ＝２の場合を挙げて、上記した各式の関係について説明する。ｎ＝２のとき、強化芯材間の溶出孔の数は２個であり、溶出孔を等間隔に並べた間隔ａ／（ｎ＋１）＝ａ／３となる。したがって、ｎ＝２の場合、式（１）及び式（２）は、それぞれ下記式（６）及び式（７）となる。
ｎ＝２、ｂ＞ａ／３・・・（６）
ｎ＝２、ｃ＞ａ／３・・・（７）
【００５０】
そして、式（６）の関係を満たす強化芯材間では、式（３）の関係を更に満たすことが好ましい。式（６）に加えて、式（３）の関係も満たす場合、溶出孔間の間隔が狭く、強化芯材と溶出孔間の間隔は広くなる。それによって、機械的強度が向上し、電解電圧の低減を図ることができる。より好ましくは、式（１）に加えて、式（４）も満たすことである。
【００５１】
また、式（７）の関係を満たす強化芯材間では、式（５）の関係を満たすことが好ましい。式（７）に加えて、式（５）の関係も満たす場合、溶出孔間の間隔が広く、強化芯材と溶出孔間の間隔は狭くなる。それによって、機械的強度が向上し、電解電圧の低減を図ることができる。
【００５２】
より好ましくは、式（６）と式（３）の関係を満たす第一の強化芯材間と、式（７）と式（５）の関係を満たす第二の強化芯材間が、交互に繰り返されるように配置されていることである。それによって、より機械的強度が向上し、電解電圧の低減を図ることができる。
【００５３】
本実施形態に係る陽イオン交換膜は、膜の所定の一方向において、式（１）又は式（２）の関係を満たすものであればよく、陽イオン交換膜のＭＤ方向及びＴＤ方向の少なくともいずれかの方向において、式（１）又は式（２）の関係を満たすものであればよい。少なくとも陽イオン交換膜のＴＤ方向（後述するＴＤ糸）において、式（１）又は式（２）の関係を満たすことが好ましく、陽イオン交換膜のＭＤ方向及びＴＤ方向の両方向において、式（１）又は式（２）の関係を満たすことがより好ましい。
【００５４】
そして、ＭＤ方向及びＴＤ方向の少なくともいずれかの方向において、式（１）又は式（２）に加えて、式（３）及び（４）の関係を満たす強化芯材間を有することが好ましく、少なくとも陽イオン交換膜のＴＤ方向（ＴＤ糸）において、式（３）の関係を更に満たす強化芯材間を有することが、より好ましく、陽イオン交換膜のＭＤ方向及びＴＤ方向に両方において、式（３）の関係を更に満たす強化芯材間を有することが、更に好ましい。
【００５５】
また、ＭＤ方向及びＴＤ方向の少なくともいずれかの方向において、式（１）又は式（２）に加えて、式（５）の関係を満たす強化芯材間を有することが好ましく、少なくとも陽イオン交換膜のＴＤ方向（ＴＤ糸）において、式（５）の関係を更に満たす強化芯材間を有することが、より好ましく、陽イオン交換膜のＭＤ方向及びＴＤ方向に両方において、式（５）の関係を更に満たす強化芯材間を有することが、更に好ましい。
【００５６】
ここで、ＭＤ方向（ｍａｃｈｉｎｅ  ｄｉｒｅｃｔｉｏｎ）とは、後述する陽イオン交換膜の製造において、膜本体や各種芯材（例えば、強化芯材、強化糸、犠牲糸、ダミー糸等を用いて補強材を織る場合は、得られる補強材等）が搬送される方向（「流れ方向」）である。そして、ＭＤ糸とは、ＭＤ方向に沿って織られた（編みこまれた）糸のことをいう。ＴＤ方向（ｔｒａｎｓｖｅｒｓｅ  ｄｉｒｅｃｔｉｏｎ）とは、ＭＤ方向と略垂直の方向をいう。そして、ＴＤ糸とは、ＴＤ方向に沿って織られた（編みこまれた）糸のことをいう。陽イオン交換膜のＭＤ方向とＴＤ方向の２方向において式（１）又は式（２）、更には式（３）又は式（５）等の関係も満たすことで、陽イオン交換膜の機械的強度をより優れたものにでき、かつ電解電圧をより低減することができる。
【００５７】
図３は、本実施形態に係る陽イオン交換膜の第二の実施形態の概念図である。陽イオン交換膜２は、そのＭＤ方向及びＴＤ方向の両方において、式（１）又は式（２）の関係を満たすものである。即ち、陽イオン交換膜２は、膜本体（図示せず）のＭＤ方向（Ｘ参照）において、膜本体の内部に配置された２以上の強化芯材２０ｘを少なくとも備え、隣接する前記強化芯材２０ｘ同士の間に２以上の溶出孔２２ｘが形成され、かつ、隣接する前記強化芯材２０ｘ同士の距離をａｘ、隣接する前記強化芯材２０ｘと前記溶出孔２２ｘとの距離をｂｘ、隣接する前記溶出孔１２同士の距離をｃｘ、隣接する前記強化芯材２０ｘ同士の間に形成された前記溶出孔２２ｘの数をｎｘとしたとき、下記式（１ｘ）又は式（２ｘ）の関係を満たす。
ｂｘ＞ａｘ／（ｎｘ＋１）・・・（１ｘ）
ｃｘ＞ａｘ／（ｎｘ＋１）・・・（２ｘ）
【００５８】
さらに、陽イオン交換膜２は、膜本体（図示せず）のＴＤ方向（Ｙ参照）において、膜本体の内部に配置された２以上の強化芯材２０ｙを少なくとも備え、隣接する前記強化芯材２０ｙ同士の間に２以上の溶出孔２２ｙが形成され、かつ、隣接する前記強化芯材２０ｙ同士の距離をａy、隣接する前記強化芯材２０ｙと前記溶出孔２２ｙとの距離をｂy、隣接する前記溶出孔１２同士の距離をｃy、隣接する前記強化芯材２０ｙ同士の間に形成された前記溶出孔２２ｙの数をｎyとしたとき、下記式（１ｙ）又は式（２ｙ）の関係を満たす。
ｂｙ＞ａｙ／（ｎｙ＋１）・・・（１ｙ）
ｃｙ＞ａｙ／（ｎｙ＋１）・・・（２ｙ）
【００５９】
本実施形態では、陽イオン交換膜中の全ての強化芯材及び溶出孔が、上記した特定の関係（例えば、式（１）又は式（２）、或いは式（３）又は式（５）等）を満たすように形成されている必要はない。例えば、式（１）又は式（２）の関係を満たすように配置された溶出孔を有する強化芯材間を少なくとも１箇所有している陽イオン交換膜であれば、陽イオン交換膜の折り曲げ耐性が向上する。
【００６０】
また、陽イオン交換膜のＭＤ方向において隣接する２本の強化芯材と、ＴＤ方向において隣接する２本の強化芯材とで区切られた領域を、１領域としたとき、陽イオン交換膜中の全ての領域の面積に対する、式（１）又は式（２）の関係を満たす領域の面積比率は、特に限定されないが、８０％〜１００％の面積比率であることが好ましく、９０〜１００％であることがより好ましい。陽イオン交換膜の端部周辺は、使用時に電解槽に固定され、電解槽フランジ等に挟まれる部位として用いられる。面積比率が８０％以上であれば、通電部に相当する部分において、折り曲げによるピンホールやクラックなどの発生を防止することができるため、好ましい。加えて、面積比率が８０％以上であれば、通電部分に相当する部分において、電解電圧の低減の効果が得られるため、好ましい。
【００６１】
また、式（３）又は式（５）の関係を満たす場合、式（３）又は式（５）の関係を満たす領域の面積比率は、特に限定されないが、陽イオン交換膜中の全ての領域の面積に対して、４０％〜１００％の面積比率であることが好ましく、４５〜１００％であることがより好ましい。式（３）又は式（５）の関係を満たす区画は、式（１）又は式（２）も満たす区画と比べて、折り曲げ耐性が一層優れる傾向にあるため、４０％以上であれば、十分に高い折り曲げ耐性が得られる。
【００６２】
図４は、本実施形態に係る陽イオン交換膜の第三の実施形態の概念図である。陽イオン交換膜３は、イオン交換基を有する含フッ素系重合体を含む膜本体（図示せず）と、前記膜本体の内部に略平行に配置された２以上の強化芯材３０１、３０２、３０３と、を少なくとも備えた陽イオン交換膜であって、隣接する強化芯材同士の間に２以上のｎ個の溶出孔３２１、３２２、３２３、・・・、３２４、３２５、３２６、・・・が形成されている。
【００６３】
図４の場合、強化芯材３０１、３０２で区切られた強化芯材間と、強化芯材３０２、３０３で区切られた強化芯材間とが交互に繰り返すように配置されている。具体的には、強化芯材３０１、３０２で区切られた強化芯材間では、前記溶出孔３２１、３２２、３２３の各距離ｃ１、ｃ２、・・・（以下、ｃと総称する場合がある）のうち、少なくともｃ１が式（２）のｃ１＞ａ１／（ｎ＋１）の関係を満たす。一方、強化芯材３０２、３０３で区切られた強化芯材間は、前記強化芯材と隣接する溶出孔の間隔ｂ２が、少なくとも式（１）のｂ２＞ａ１／（ｎ＋１）の関係を満たす。
【００６４】
このように、陽イオン交換膜において、式（１）の関係を満たす第一の強化芯材間（強化芯材３０２と３０３とで区切られた強化芯材間）と、式（２）の関係を満たす第二の強化芯材間（強化芯材３０１と３０２とで区切られた強化芯材間）とが、交互に存在することが好ましい。これにより、当該方向において、陽イオン交換膜３の機械的強度をより向上させることができ、電解電圧をより低減することができる。
【００６５】
なお、本実施形態では、陽イオン交換膜における、上記第一の領域と第二の領域が交互に配置される方向は、特に限定されないが、陽イオン交換膜のＭＤ方向又はＴＤ方向の少なくともいずれかの方向において、式（１）の関係を満たす第一の強化芯材間と、式（２）の関係を満たす第二の強化芯材間とが交互に繰り返されるように配置される、陽イオン交換膜であることが好ましい。より好ましくは、陽イオン交換膜のＭＤ方向（ＴＤ糸の配置方向）に沿って、式（１）の関係を満たす第一の強化芯材間と、式（２）の関係を満たす第二の強化芯材間とが、交互に繰り返されるように配置される、陽イオン交換膜である。更に好ましくは、ＭＤ方向及びＴＤ方向において、式（１）の関係を満たす第一の強化芯材間と、式（２）の関係を満たす第二の強化芯材間とが、交互に繰り返されるように配置される、陽イオン交換膜である。
【００６６】
通常、陽イオン交換膜は矩形状であり、その長手方向がＭＤ方向となり、幅方向がＴＤ方向となることが多い。このような陽イオン交換膜は、その出荷時や電解槽への装着時までの間、塩化ビニル管のような筒体に巻きつけて搬送される。筒体に巻きつける際には、筒体の長さを短くするために、陽イオン交換膜のＴＤ方向が折れ線となり、陽イオン交換膜が折り曲がることがある。かかる場合であっても、上記構成の陽イオン交換膜であれば、ＴＤ方向における負荷の集中を効率よく回避できるため、ピンホール等の発生を効果的に防止できる。
【００６７】
本実施形態の一形態として、式（１）の関係を満たす第一の強化芯材間において、式（３）及び式（４）の関係を更に満たし、式（２）の関係を満たす第二の強化芯材間において、式（５）の関係を更に満たす、陽イオン交換膜であることが好ましい。これにより、機械的強度をより向上させることができ、電解電圧をより低減できる。なお、この場合においても、陽イオン交換膜における、上記第一の領域と第二の領域が交互に配置される方向は、特に限定されない。
【００６８】
また、別の実施形態として、式（１）の関係を満たす第一の強化芯材間において、式（６）の関係を更に満たし、式（２）の関係を満たす第二の強化芯材間において、式（７）の関係を更に満たすようイオン交換膜であることが好ましい。これにより、機械的強度をより向上させることができ、電解電圧をより低減できる。なお、この場合においても、陽イオン交換膜における、上記第一の領域と第二の領域が交互に配置される方向は、特に限定されない。
【００６９】
図５は、本実施形態に係る陽イオン交換膜の第四の実施形態の概念図である。陽イオン交換膜４は、イオン交換基を有する含フッ素系重合体を含む膜本体（図示せず）と、前記膜本体の内部に略平行に配置された２以上の強化芯材４０１、４０２、４０３と、を少なくとも備えた陽イオン交換膜であって、陽イオン交換膜４のＭＤ方向又はＴＤ方向の少なくともいずれかの方向において、下記式（６）の関係を満たす強化芯材間と、下記式（７）の関係を満たす強化芯材間と、が交互に存在する。
ｎ＝２、ｂ＞ａ／３・・・（６）
ｎ＝２、ｃ＞ａ／３・・・（７）
【００７０】
このような配置にすることにより、機械的強度をより向上させることができ、かつ電解電圧をより低減させることができるので、好ましい。
【００７１】
図５において、強化芯材４０１、４０２で区切られた強化芯材間では、強化芯材４０１と溶出孔４２１との距離ｂ１及び強化芯材４０２と溶出孔４２２の距離ｂ２は、いずれも上記式（６）のｂ１（ｂ２）＞ａ／３の関係を満たす。そして、２本の溶出孔４２１、４２２間の距離ｃ１はｃ１＜ａ１／３の関係を満たす。即ち、強化芯材４０１、４０２で区切られた強化芯材間では、溶出孔４２１、４２２の距離ｃ１は等間隔に比べて狭い。
【００７２】
なお、上記式（６）において、ｂ１又はｂ２の少なくともいずれかがｂ＞ａ／３の関係を満たすものであればよいが、機械的強度及び製造の容易性の観点から、ｂ１及びｂ２のいずれもがｂ＞ａ／３の関係を満たすことがより好ましい。
【００７３】
強化芯材４０２、４０３で区切られた強化芯材間では、強化芯材４０２と溶出孔４２３との距離ｂ３及び強化芯材４０３と溶出孔４３４の距離ｂ４は、いずれもｂ＜ａ２／３の関係を満たす。そして、２本の溶出孔４２３、４２４間の距離ｃ２は上記式（７）のｃ２＞ａ２／３の関係を満たす。即ち、強化芯材４０２、４０３で区切られた強化芯材間では、溶出孔４２３、４２４の距離ｃ２は等間隔に比べて広い。
【００７４】
なお、上記式（７）の関係を満たす場合、ｂ３又はｂ４の少なくともいずれかが、ｂ＜ａ／３の関係となり得るが、機械的強度及び製造の容易性の観点から、ｂ３及びｂ４のいずれもがｂ＜ａ／３の関係を満たすことが好ましい。
【００７５】
陽イオン交換膜４は、ＭＤ方向又はＴＤ方向の少なくともいずれかの方向において、下記式（８）の関係を満たす強化芯材間と、下記式（９）の関係を満たす強化芯材間と、が交互に存在することがより好ましい。この場合、図５では、距離ａ１、ｂ１、ｂ２、及びｃ１が、下記式（８）の関係を満たし、距離ａ２、ｂ３、ｂ４、及びｃ２が、下記式（９）の関係を満たすことになる。
ｎ＝２、０．２ａ／３≦ｃ≦０．９ａ／３、ａ／３＜ｂ≦１．８ａ／３・・・（８）
ｎ＝２、１．１ａ／３≦ｃ≦０．８・・・（９）
このような配置にすることにより、機械的強度をより向上させることができ、かつ電解電圧をより低減させることができる。
【００７６】
図６は、本実施形態に係る陽イオン交換膜の第五の実施形態の概念図である。陽イオン交換膜５は、ＭＤ方向（Ｘ参照）に沿って配置された強化芯材５０１ｘ、５０２ｘ、５０３ｘと、ＴＤ方向（Ｙ参照）に沿って配置された強化芯材５０１ｙ、５０２ｙ、５０３ｙとによって区切られた４つの領域が形成されている。そして、陽イオン交換膜５のＭＤ方向に沿って溶出孔５２１ｘ、５２２ｘ、５２３ｘ、５２４ｘが形成され、ＴＤ方向に沿って溶出孔５２１ｙ、５２２ｙ、５２３ｙ、５２４ｙが形成されている。そして、陽イオン交換膜５は、そのＭＤ方向及びＴＤ方向の両方において、溶出孔の配置間隔が疎である領域と密である領域とが交互に配置されている構造を有している。
【００７７】
陽イオン交換膜５では、（ｉ）ＭＤ方向の強化芯材５０１ｘ、５０２ｘとＴＤ方向の強化芯材５０１ｙ、５０２ｙとで囲まれた第一領域、（ｉｉ）ＭＤ方向の強化芯材５０２ｘ、５０３ｘとＴＤ方向の強化芯材５０１ｙ、５０２ｙとで囲まれた第二領域、（ｉｉｉ）ＭＤ方向の強化芯材５０２ｘ、５０３ｘとＴＤ方向の強化芯材５０１ｙ、５０２ｙとで囲まれた第三領域、及び（ｉｖ）ＭＤ方向の強化芯材５０２ｘ、５０３ｘとＴＤ方向の強化芯材５０２ｙ、５０３ｙとで囲まれた第四領域を有しており、この各領域が繰り返すように配置されている。
【００７８】
第一領域では、ＭＤ方向において式（６）の関係を満たすように溶出孔５２１ｘ、５２２ｘが配置され、ＴＤ方向において式（７）の関係を満たすように溶出孔５２１ｙ、５２２ｙが配置されている。機械的強度をより向上させることができ、かつ電解電圧をより低減させることができることから、ＭＤ方向において式（８）の関係を満たすように溶出孔５２１ｘ、５２２ｘが配置されることが好ましい。かかる配置とすることにより、陽イオン交換膜の機械的強度をより向上させることができ、かつ電解電圧をより低減させることができる。同様に、ＴＤ方向において式（９）の関係を満たすように溶出孔５２１ｙ、５２２ｙが配置されることが好ましい。
【００７９】
第二領域では、ＭＤ方向において式（７）の関係を満たすように溶出孔５２３ｘ、５２４ｘが配置され、ＴＤ方向において式（７）の関係を満たすように溶出孔５２１ｙ、５２２ｙが配置されている。ＭＤ方向において式（９）の関係を満たすように溶出孔５２３ｘ、５２４ｘが配置されることが好ましい。かかる配置とすることにより、陽イオン交換膜の機械的強度をより向上させることができ、かつ電解電圧をより低減させることができる。同様に、ＴＤ方向において式（９）の関係を満たすように溶出孔５２１ｙ、５２２ｙが配置されることが好ましい。
【００８０】
第三領域では、ＭＤ方向において式（６）の関係を満たすように溶出孔５２１ｘ、５２２ｘが配置され、ＴＤ方向において式（６）の関係を満たすように溶出孔５２３ｙ、５２４ｙが配置されている。ＭＤ方向において式（８）の関係を満たすように溶出孔５２１ｘ、５２２ｘが配置されることが好ましい。かかる配置とすることにより、陽イオン交換膜の機械的強度をより向上させることができ、かつ電解電圧をより低減させることができる。同様に、ＴＤ方向において式（８）の関係を満たすように溶出孔５２３ｙ、５２４ｙが配置されることが好ましい。
【００８１】
第四領域では、ＭＤ方向において式（７）の関係を満たすように溶出孔５２３ｘ、５２４ｘが配置され、ＴＤ方向において式（６）の関係を満たすように溶出孔５２３ｙ、５２４ｙが配置されている。ＭＤ方向において式（９）の関係を満たすように溶出孔５２３ｘ、５２４ｘが配置されることが好ましい。かかる配置とすることにより、陽イオン交換膜の機械的強度をより向上させることができ、かつ電解電圧をより低減させることができる。同様に、ＴＤ方向において式（８）の関係を満たすように溶出孔５２３ｙ、５２４ｙが配置されることが好ましい。
【００８２】
上記の構成とすることにより、陽イオン交換膜における強化芯材及び溶出孔の配置のバランスを一層良好なものとでき、その結果、寸法安定性がより向上する。
【００８３】
＜製造方法＞
本実施形態に係る陽イオン交換膜の製造方法は、
２以上の強化芯材と、酸又はアルカリに溶解する性質を有する犠牲糸と、前記強化芯材及び前記犠牲糸が溶解しない所定溶媒に対して溶解する性質を有するダミー糸と、を織り込むことにより、隣接する強化芯材同士の間に、前記犠牲糸と前記ダミー糸が配置された補強材を得る工程と、
前記補強材を前記所定溶媒に浸漬することで、前記ダミー糸を前記補強材から除去する工程と、
前記ダミー糸が除去された前記補強材を、イオン交換基又は加水分解等によりイオン交換基となり得るイオン交換基前駆体を有する含フッ素系重合体に積層させることで、前記補強材を有する膜本体を形成させる工程と、
前記犠牲糸を酸又はアルカリに浸漬させて、前記犠牲糸を前記膜本体から除去することで、前記膜本体に溶出孔を形成させる工程と、
を有するものである。
【００８４】
本実施形態では、隣接する強化芯材同士の間に形成される溶出孔の間隔（例えば、図２のｂ、ｃ参照）を等間隔にしないことが特徴の一つであるが、かかる構造を容易かつ効率よく実現するためにダミー糸を用いることができる。これについて図７を用いてより詳細に説明する。
【００８５】
図７は、本実施形態に係る製造方法の一例を説明するための概念図である。まず２以上の強化芯材６０の間に、溶出孔を形成する犠牲糸６２と、ダミー糸６６と、を織り込むことで補強材６を得る（図７の（ｉ）参照）。この補強材６は、いわゆる織布や編布等の形態とすることができる。なお、生産性の観点から織布が好ましい。ここで、強化芯材６０の間に、犠牲糸６２と、ダミー糸６６とを、略等間隔（間隔ｄ）に配置されるように織り込むことが好ましい。犠牲糸６２とダミー糸６６とを略等間隔に織り込むことで、犠牲糸６２の配置間隔を式（１）や式（２）等の関係式を満たすようにするために複雑な制御を必要とせず、織り込む作業が簡便であり生産効率がよい。なお、ダミー糸６６は、所定溶媒に高い溶解性を有するものである。
【００８６】
次に、補強材６を所定溶媒に浸漬することで、ダミー糸６６のみを選択的に溶解除去する（図７の（ｉｉ）参照）。これにより、ダミー糸６６が織り込まれた箇所は間隙となるため、間隔は広くなる。
【００８７】
ダミー糸６６の材料や、ダミー糸６６を溶解除去するための所定溶媒の種類は、特に限定されず、所定溶媒に対する溶解性が、強化芯材６０や犠牲糸６２よりも高いものであればよい。ダミー糸６６の材料としては、例えば、ポリビニルアルコール（ＰＶＡ）、レーヨン、ポリエチレンテレフタレート（ＰＥＴ）、セルロース、及びポリアミド等が挙げられる。これらの中でも、溶解性が高い観点から、ポリビニルアルコールが好ましい。
【００８８】
所定溶媒とは、強化芯材及び犠牲糸は溶解しないが、ダミー糸は溶解させることができる性質を有する溶媒であればよい。したがって、ダミー糸を溶解させるのに必要な溶媒量等は特に限定されず、使用する強化芯材、犠牲糸、ダミー糸の材質や、製造条件等を考慮して適宜に、溶媒の種類や溶媒量を選択することができる。このような溶媒としては、例えば、酸、アルカリ、熱水等が挙げられる。酸としては、例えば、塩酸、硝酸、硫酸等が挙げられる。アルカリとしては、例えば、水酸化ナトリウム、水酸化カリウム等が挙げられる。これらの中でも、溶解速度が速い観点から、水酸化ナトリウム又は熱水が好ましい。
【００８９】
ダミー糸６６の太さや形状等は、特に限定されないが、２０〜５０デニールの太さを有し、かつ４〜１２本の円形断面を有するフィラメントからなるポリビニルアルコールが好ましい。
【００９０】
犠牲糸６２とは、酸又はアルカリに溶解する性質を有し、陽イオン交換膜において溶出孔を形成する糸である。そして、犠牲糸６２は、ダミー糸６６が溶解する所定溶媒に対する溶解性がダミー糸６６よりも小さい糸である。犠牲糸６２の例としては、ポリビニルアルコール（ＰＶＡ）、レーヨン、ポリエチレンテレフタレート（ＰＥＴ）、セルロース、及びポリアミド等が挙げられる。これらの中でも、製織時の安定性や、酸又はアルカリへの溶解性の観点からポリエチレンテレフタレート（ＰＥＴ）が好ましい。
【００９１】
犠牲糸６２の混織量は、好ましくは補強材全体の１０〜８０質量％、より好ましくは３０〜７０質量％である。また犠牲糸は、２０〜５０デニールの太さを有し、モノフィラメント又はマルチフィラメントからなるものが好ましい。
【００９２】
ダミー糸６６は、犠牲糸６２同士の間や、強化芯材６０と犠牲糸６２の間に織り込むことができる。そのため、ダミー糸の太さや形状を適宜選択し、その織り込み方や織り込む順番等を適宜選択することにより、補強材６中の強化芯材６０や犠牲糸６２の配置間隔を任意に決定することができる。ダミー糸６６は補強材６を含フッ素系重合体に積層する前に、所定溶媒により除去されるため、犠牲糸６２の配置間隔等を任意に設定できる。このようにして、式（１）又は式（２）の関係を満たすように、強化芯材６０と、溶出孔を形成する犠牲糸６２を配置できる。
【００９３】
また、図示はしないが、ＭＤ糸においては、織機の筬の1つの羽に、強化糸、犠牲糸、ダミー糸の中から２本以上の糸を束にして通す方法や、強化糸、犠牲糸、ダミー糸等を通す羽の間に、糸を通さない羽を設ける方法等によっても、補強材中の犠牲糸等を任意の間隔で配置することができる。例えば、ＭＤ方向において、織機の筬の1つの羽に通す糸（強化糸、犠牲糸等）の種類の組み合わせを変えることにより調節できる。例えば、１番目の羽に強化糸−犠牲糸の束を通し、２番目の糸に犠牲糸−強化糸の束を通し、３番目の束に犠牲糸−犠牲糸を通した場合、強化糸−犠牲糸−犠牲糸−強化糸−犠牲糸−犠牲糸の順を繰り返すように配置することができる。これにより、補強材中の犠牲糸の配置間隔を制御することができる。
【００９４】
続いて、ダミー糸６６が除去された補強材６を、イオン交換基を有する含フッ素系重合体に積層させることで、補強材６を有する膜本体を形成させることができる。膜本体の好ましい形成方法としては、以下の（１）工程及び（２）工程を行う方法等が挙げられる。
（１）陰極側に位置するカルボン酸エステル官能基を含有する含フッ素系重合体の層（以下、「第１層」という。）と、スルホニルフルオライド官能基を有する含フッ素系重合体の層（以下、「第２層」という。）とを共押出し法によってフィルム化する。そして、加熱源及び真空源を有し、その表面に細孔を有する平板またはドラム上に、透気性を有する耐熱性の離型紙を介して、補強材、第２層／第１層複合フィルムの順に積層する。各ポリマーが溶融する温度下において、減圧して各層間の空気を除去しながら、一体化する。
（２）第２層／第１層複合フィルムとは別に、スルホニルフルオライド官能基を有する含フッ素系重合体の層（以下、「第３層」という。）を予め単独でフィルム化する。そして、加熱源及び真空源を有し、その表面に細孔を有する平板またはドラム上に、透気性を有する耐熱性の離型紙を介して、第３層フィルム、補強材、第２層／第１層複合フィルムの順に積層する。各ポリマーが溶融する温度下で、減圧して各層間の空気を除去しながら一体化する。なお、この場合、押出しされたフィルムが流れていく方向が、ＭＤ方向である。
【００９５】
ここで、第１層と第２層とを共押出しすることは、界面の接着強度を高めることに寄与している。また、減圧下で一体化する方法は、加圧プレス法に比べて補強材上の第３層の厚みが大きくなる特徴を有している。更に、補強材が陽イオン交換膜の内部に固定されているため、陽イオン交換膜の機械的強度が十分に保持できる性能を有している。
【００９６】
なお、陽イオン交換膜の耐久性を更に高める目的で、第１層と第２層との間に、カルボン酸エステル官能基とスルホニルフルオライド官能基の両方を含有する層（以下、「第４層」という。）を更に介在させることや、第２層としてカルボン酸エステル官能基とスルホニルフルオライド官能基の両方を含有する層を用いることも可能である。この場合、カルボン酸エステル官能基を含有する重合体と、スルホニルフルオライド官能基を含有する重合体と、を別々に製造した後に混合する方法でもよいし、カルボン酸エステル官能基を含有する単量体とスルホニルフルオライド官能基を含有する単量体の両者を共重合したものを使用する方法でもよい。
【００９７】
第４層を陽イオン交換膜の構成とする場合には、第１層と第４層との共押出しフィルムを成形し、第２層と第３層はこれとは別に単独でフィルム化し、前述の方法で積層してもよい。また、第１層／第４層／第２層の３層を一度に共押し出しでフィルム化してもよい。このようにして、イオン交換基を有する含フッ素系重合体を含む膜本体を、補強材上に形成することができる。
【００９８】
さらに、膜本体に含まれている犠牲糸を酸又はアルカリで溶解除去することで、膜本体に溶出孔を形成させる。犠牲糸は、陽イオン交換膜の製造工程や電解環境下において、酸又はアルカリに対して溶解性を有するものであり、犠牲糸が溶出することで当該部位に溶出孔が形成される。このようにして、膜本体に溶出孔が形成された陽イオン交換膜を得ることができる。溶出孔は、上記した式（１）又は式（２）の関係式を満たす位置関係で形成されている。
【００９９】
また、本実施形態に係る陽イオン交換膜は、そのスルホン酸層側（陽極面側、図１参照）にイオン交換基を有するポリマーのみからなる突出した部分を持つことが好ましい。当該突出部分は、樹脂のみからなることが好ましい。当該突出部分は、前記した第２層／第１層の複合フィルムと、補強材等とを一体化する際に用いることができる前記離型紙を、予めエンボス加工しておくことで、形成することも可能である。
【０１００】
本実施形態に係る陽イオン交換膜は、種々の電解槽に用いることができる。図１０は、本実施形態に係る電解槽の概念図である。電解槽Ａは、陽極Ａ１と、陰極Ａ２と、前記陽極Ａ１と前記陰極Ａ２との間に配置された、本実施形態に係る陽イオン交換膜１と、を少なくとも備える。電解槽Ａは、種々の電解に使用できるが、以下、代表例として、塩化アルカリ水溶液の電解に使用する場合について説明する。
【０１０１】
電解条件は、特に限定されず、公知の条件で行うことができる。例えば、陽極室に２．５〜５．５規定（Ｎ）の塩化アルカリ水溶液を供給し、陰極室は水又は希釈した水酸化アルカリ水溶液を供給し、電解温度が５０〜１２０℃、電流密度が５〜１００Ａ／ｄｍ２の条件で電解することができる。
【０１０２】
本実施形態に係る電解槽の構成は、特に限定されず、例えば、単極式でも複極式でもよい。電解槽を構成する材料としては、特に限定されないが、例えば、陽極室の材料としては、塩化アルカリ及び塩素に耐性があるチタン等が好ましく、陰極室の材料としては、水酸化アルカリ及び水素に耐性があるニッケル等が好ましい。電極の配置は、陽イオン交換膜と陽極との間に適当な間隔を設けて配置してもよいが、陽極とイオン交換膜が接触して配置されていても、何ら問題なく使用できる。また、陰極は一般的には陽イオン交換膜と適当な間隔を設けて配置されているが、この間隔がない接触型の電解槽（ゼロギャップ式電解槽）であっても、何ら問題なく使用できる。
【０１０３】
本実施形態の陽イオン交換膜は、膜を構成する部材を上記した関係式を満たすように膜本体内に配置させていることにより、電解電圧の低減を図ることも可能となる。特に、陽イオン等の各種物質の通り道となる溶出孔が等間隔に配置された従来の陽イオン交換膜に比べて、溶出孔を不等間隔に配置されることにより、陽イオンの抵抗が減少する。その結果、電解電圧が低減されるものと考えられる（但し、本実施形態の作用はこれに限定されない）。
【０１０４】
特に、上記した式（２）の関係を満たす強化芯材間においては、陽イオンの遮蔽となる強化芯材の近くに、溶出孔が配置される。そのため、陽イオンの通る遮蔽領域が減少し、陽イオンの抵抗がより減少する。その結果、電解電圧は更に低減されることになる（但し、本実施形態の作用はこれに限定されない）。
【実施例】
【０１０５】
以下、実施例により本発明を詳細に説明する。なお、本発明は以下の実施例に限定されるものではない。【０１０６】
［距離の測定］
隣接する強化芯材同士の距離ａ、隣接する強化芯材と溶出孔との距離ｂ（ｂ１、ｂ２）、隣接する溶出孔同士の距離ｃ（ｃ１、ｃ２）は以下の方法により測定した（図８、図９参照）。
ＴＤ方向における距離を測定する場合、ＴＤ方向と垂直な方向（即ち、ＭＤ方向）に沿って、陽イオン交換膜をカットする。カット面は、陽イオン交換膜のＴＤ方向における断面となる。ＭＤ方向における距離を測定する場合、ＭＤ方向と垂直な方向（ＴＤ方向）に沿って、陽イオン交換膜をカットする。カット面は、陽イオン交換膜のＭＤ方向の断面となる。
顕微鏡で陽イオン交換膜の断面を拡大し、ＴＤ方向及びＭＤ方向におけるａ、ｂ及びｃを測定した。このとき、距離の測定では、強化芯材及び溶出孔の幅方向の中心間の距離を測定する。例えば、ａの測定においては、強化芯材の幅方向の中心と、隣接する他方の強化芯材の中心との距離を測定した。なお、ａ、ｂ及びｃの各測定は５回行い、５回の測定値の平均値を用いた。【０１０７】
［折り曲げ耐性の測定］
陽イオン交換膜の折れ曲げによる強度低下の度合い（折り曲げ耐性）は、以下の方法により評価した。なお、折り曲げ耐性は、折り曲げる前の陽イオン交換膜の引張伸度に対する折り曲げた後の陽イオン交換膜の引張伸度の割合（引張伸度割合）のことである。
引張伸度は、次の方法で測定した。陽イオン交換膜に埋め込まれた強化糸に対して４５度となる方向にそって幅１ｃｍのサンプルを切り出した。そして、チャック間距離５０ｍｍ、引張速度１００ｍｍ／分の条件で、ＪＩＳ  Ｋ６７３２に準じて、サンプルの引張伸度を測定した。【０１０８】
陽イオン交換膜の折り曲げは、次の方法で行った。陽イオン交換膜のカルボン酸層（図１のカルボン酸層１４４、及び後述する「ポリマーＡ層」参照）側の表面を内側にして、４００ｇ／ｃｍ２の加重を掛けて折り曲げた。ＭＤ折では、陽イオン交換膜のＭＤ糸に対して垂直方向に折り線が入るように、陽イオン交換膜を折り曲げて評価した（ＭＤ折り曲げ）。ＴＤ折では、陽イオン交換膜のＴＤ糸に対して垂直方向に折り線が入るように、陽イオン交換膜を折り曲げて評価した（ＴＤ折り曲げ）。したがって、ＭＤ折り曲げは、ＴＤ方向に沿って配置された強化芯材及び溶出孔の間隔を制御したことによる、折り曲げ耐性への寄与を測定でき、ＴＤ折り曲げは、ＭＤ方向に沿って配置された強化芯材及び溶出孔の間隔を制御したことによる、折り曲げ耐性への寄与を測定できる。
ＭＤ折り曲げ又はＴＤ折り曲げを夫々行った後の陽イオン交換膜の引張伸度を測定し、折り曲げ前の引張伸度に対する割合を求め、折り曲げ耐性とした。【０１０９】
［電解電圧の測定］
陽イオン交換膜を用いて電解槽を準備し、その電解電圧を測定した。電解電圧は、強制循環型の１．５ｍｍギャップの電解セルにて測定した。陰極として、ニッケルのエキスパンドメタルに、触媒として酸化ニッケルが塗布された電極を用いた。陽極としては、チタンのエキスパンドメタルに、触媒としてルテニウム、イリジウム、チタンが塗布された電極を用いた。電解セルにおいて、陽極室と陰極室の間に陽イオン交換膜を配置した。【０１１０】
陽極側に２０５ｇ／Ｌの濃度となるように調整しつつ塩化ナトリウム水溶液を供給し、陰極側の苛性ソーダ濃度を３２重量％に保ちつつ水を供給した。そして、８０Ａ／ｄｍ２の電流密度で、温度を９０℃に設定し、電解槽の陰極側の液圧が陽極側の液圧よりも５．３ｋＰａ高い条件にて、７日間電気分解を行った。その後、必要とした電解電圧は電圧計を用いて測定した。【０１１１】
〔実施例１〕
強化芯材として、ポリテトラフルオロエチレン（ＰＴＦＥ）製であり、９０デニールのモノフィラメントを用いた（以下、「ＰＴＦＥ糸」という。）。犠牲糸として、４０デニール、６フィラメントのポリエチレンテレフタレート（ＰＥＴ）を２００回／ｍの撚りを掛けた糸を用いた（以下、「ＰＥＴ糸」という。）。ダミー糸として、３６デニール、１５フィラメントのポリビニルアルコール（ＰＶＡ）に２００回／ｍの撚りを掛けた糸を用いた（以下、「ＰＶＡ糸」という。）。【０１１２】
まず、２４本／インチで略等間隔に並ぶようにＰＴＦＥ糸を配置した。そして、ＭＤ糸については、連続する３羽の筬を用いて、ＰＴＦＥ糸とＰＥＴ糸の２本の糸の束を１番目の筬に通し、ＰＥＴ糸とＰＴＦＥ糸の２本の糸の束を２番目の筬に通し、ＰＥＴ糸とＰＥＴ糸の２本の糸の束を３番目の筬に通した。そして、この組み合わせで順に繰り返すように筬に糸の束を順次通した。ＴＤ糸については、ＰＴＦＥ糸、ＰＥＴ糸、ＰＶＡ糸、ＰＶＡ糸、ＰＥＴ糸、ＰＴＦＥ糸、ＰＶＡ糸、ＰＶＡ糸、ＰＥＴ糸、ＰＥＴ糸、ＰＶＡ糸、ＰＶＡ糸の順を繰り返し、略等間隔に配置するように平織りした。このようにして、織布（補強材）を得た。続いて、得られた補強材を、１２５℃に加熱されたロールで圧着した。その後、補強材を０．１Ｎの水酸化ナトリウム水溶液に浸漬させ、補強材からダミー糸（ＰＶＡ糸）のみを溶解除去した。ダミー糸が除去された補強材の厚さは８１μｍであった。【０１１３】
次に、テトラフロエチレン（ＣＦ２＝ＣＦ２）とＣＦ２＝ＣＦＯＣＦ２ＣＦ（ＣＦ３）ＯＣＦ２ＣＦ２ＣＯＯＣＨ３との共重合体であり、総イオン交換容量が０．８５ｍｇ当量／ｇである、乾燥樹脂のポリマーＡ、及びＣＦ２＝ＣＦ２とＣＦ２＝ＣＦＯＣＦ２ＣＦ（ＣＦ３）ＯＣＦ２ＣＦ２ＳＯ２Ｆとの共重合体であり、総イオン交換容量が１．０５ｍｇ当量／ｇである、乾燥樹脂のポリマーＢを準備した。ポリマーＡ及びＢを使用し、共押出しＴダイ法にて、厚さ１３μｍのポリマーＡ層、及び厚さ８４μｍのポリマーＢ層からなる２層フィルムＸを得た。また、単層Ｔダイ法にて、ポリマーＢからなる厚さ２０μｍのフィルムＹを得た。【０１１４】
次に、加熱源及び真空源を内部に有し、その表面に微細孔を有するドラムの上に、離型紙、フィルムＹ、補強材、フィルムＸの順に積層し、加熱減圧した。このときの加工温度は２１９℃、減圧度は０．０２２ＭＰａであった。その後、離型紙を取り除き、複合膜を得た。得られた複合膜を、ジメチルスルホキシド（ＤＭＳＯ）を３０質量％、水酸化カリウム（ＫＯＨ）を１５質量％含む水溶液に、９０℃で１時間浸漬することにより加水分解させた後、水洗し、乾燥させた。これにより犠牲糸（ＰＥＴ糸）が溶解して、溶出孔が形成された膜本体を得た。【０１１５】
更に、ポリマーＢの酸型ポリマーの５質量％エタノール溶液に、１次粒径１μｍの酸化ジルコニウムを２０質量％の割合となるように加えて分散させ、懸濁液を調合した。この懸濁液をスプレー法で上記の複合膜の両面に噴霧し、乾燥させることにより、０．５ｍｇ／ｃｍ２のコーティング層を複合膜の表面に形成させて、図８に示す陽イオン交換膜７を得た。図８の陽イオン交換膜７は、膜本体（図示せず）と、その内部に略平行に配置された２以上の強化芯材７０を備えたものであり、膜本体には、隣接する強化芯材７０同士の間に２本の溶出孔７２が形成された構造を有している。実施例１では、ＴＤ方向又はＭＤ方向において、ａ１、ｂ１、ｃ１の値を有する強化芯材間と、ａ２、ｂ２、ｃ２の値を有する強化芯材間とが、繰り返して存在する構成を有する。なお、後述する他の実施例及び比較例において、ＴＤ方向又はＭＤ方向において、１種類のａ、ｂ、ｃの値の強化芯材間のみしか存在しない場合は、ａ１、ｂ１、ｃ１の値として以下記載する。【０１１６】
得られた陽イオン交換膜は、ＴＤ方向において、隣接する強化芯材同士の距離ａ２が１１１２μｍである強化芯材間では、隣接する強化芯材の間に設けられた溶出孔の数ｎは２であり、隣接する溶出孔間の距離ｃ２は４３２μｍであった。計算すると、ｃ２は１．１７ａ２／（ｎ＋１）であった（図８参照、以下同様）。
また、ＴＤ方向において、隣接する強化芯材同士の距離ａ１が１０５６μｍである強化芯材間では、隣接する強化芯材の間に設けられた溶出孔の数ｎは２であり、隣接する溶出孔間の距離ｃ１は２０３μｍであった。計算するとｃ１は０．５８ａ１／（ｎ＋１）であった。
そして、ＭＤ方向において、隣接する強化芯材同士の距離ａ２が１１９２μｍである強化芯材間では、隣接する強化芯材の間に設けられた溶出孔の数ｎは２であり、隣接する溶出孔間の距離ｃ２は５２８μｍであった。計算すると、ｃ２は１．３３ａ２／（ｎ＋１）であった。
ＭＤ方向において、隣接する強化芯材同士の距離ａ１が９９８μｍの強化芯材間では、隣接する強化芯材の間に設けられた溶出孔の数ｎは２であり、隣接する溶出孔間の距離ｃ１は２９６μｍであった。計算すると、ｃ１は０．８９ａ１／（ｎ＋１）であった。【０１１７】
得られた陽イオン交換膜の物性を表１に示す。表１では、実施例１の陽イオン交換膜のＴＤ方向において、交互に隣接して配置された強化芯材間を、夫々、強化芯材間Ｔ１と強化芯材間Ｔ２として記載した。また、ＭＤ方向においては、繰り返しの構成単位を、強化芯材間Ｍ１と強化芯材間Ｍ２として記載した。以下の実施例及び比較例についても、同様にして各表に記載した。表１に示す通り、ＭＤ折り曲げ及びＴＤ折り曲げのいずれにおいても、高い引張伸度保持率を有することが確認された。【０１１８】
〔実施例２〕
ダミー糸として、２８デニール、１５フィラメントのポリビニルアルコール（ＰＶＡ）に２００回／ｍの撚りを掛けた糸（ＰＶＡ糸）を用いた以外は、実施例１と同様の材料を用いて陽イオン交換膜を作製した。【０１１９】
得られた陽イオン交換膜は、ＴＤ方向において、隣接する強化芯材同士の距離ａ２が１００５μｍである強化芯材間では、隣接する強化芯材の間に設けられた溶出孔の数ｎは２であり、隣接する溶出孔間の距離ｃ２は３７３μｍであった。計算すると、ｃ２は１．１１ａ２／（ｎ＋１）であった（図８参照、以下同様）。
また、ＴＤ方向において、隣接する強化芯材同士の距離ａ１が１０９１μｍである強化芯材間では、隣接する強化芯材の間に設けられた溶出孔の数ｎは２であり、隣接する溶出孔間の距離ｃ１は２５２μｍであった。計算すると、ｃ１は０．６９ａ１／（ｎ＋１）であった。
そして、ＭＤ方向において、隣接する強化芯材同士の距離ａ２が１１９９μｍである強化芯材間では、隣接する強化芯材の間に設けられた溶出孔の数ｎは２であり、隣接する溶出孔間の距離ｃ２は５００μｍであった。計算すると、ｃ２は１．２５ａ２／（ｎ＋１）であった。
ＭＤ方向において、隣接する強化芯材同士の距離ａ１が９９９μｍの強化芯材間では、隣接する強化芯材の間に設けられた溶出孔の数ｎは２であり、隣接する溶出孔間の距離ｃ１は２６６μｍであった。計算すると、ｃ１は０．８０ａ１／（ｎ＋１）であった。【０１２０】
得られた陽イオン交換膜の物性を表１に示す。表１に示す通り、ＭＤ折り曲げ及びＴＤ折り曲げのいずれにおいても、高い引張伸度保持率を有することが確認された。【０１２１】
〔実施例３〕
まず、２４本／インチで略等間隔に並ぶようにＰＴＦＥ糸を配置した。そして、ＭＤ糸については、連続する３羽の筬を用いて、ＰＴＦＥ糸とＰＥＴ糸の２本の糸の束を１番目の筬に通し、ＰＥＴ糸とＰＴＦＥ糸の２本の糸の束を２番目の筬に通し、ＰＥＴ糸とＰＥＴ糸の２本の糸の束を３番目の筬に通した。そして、この組み合わせで順に繰り返すように平織りした。ＴＤ糸については、ＰＴＦＥ糸、ＰＶＡ糸、ＰＶＡ糸、ＰＥＴ糸、ＰＥＴ糸、ＰＶＡ糸、ＰＶＡ糸の順で繰り返し、略等間隔に配置するように平織りした。このようにして織布（補強材）を得た。続いて、得られた補強材を、１２５℃に加熱されたロールで圧着した。その後、補強材を０．１Ｎの水酸化ナトリウム水溶液に浸漬させ、補強材からダミー糸（ＰＶＡ糸）のみを溶解除去した。ダミー糸が除去された補強材の厚さは８５μｍであった。上記以外は、実施例１と同様に陽イオン交換膜を作製した。【０１２２】
得られた陽イオン交換膜は、ＴＤ方向において、隣接する強化芯材同士の距離ａ１が１１１９μｍの強化芯材間では、隣接する強化芯材の間に設けられた溶出孔の数ｎは２であり、隣接する溶出孔間の距離ｃ１が２５５μｍであった。計算すると、ｃ１は０．６８ａ１／（ｎ＋１）であった（図８参照、以下同様）。
そして、ＭＤ方向において、隣接する強化芯材同士の距離ａ２が１２２９μｍの強化芯材間では、隣接する強化芯材の間に設けられた溶出孔の数ｎは２であり、隣接する溶出孔間の距離ｃ２が５６９μｍであった。計算すると、ｃ２が１．３９ａ２／（ｎ＋１）であった。
また、ＭＤ方向において、隣接する強化芯材同士の距離ａ１が９８５μｍの強化芯材間では、隣接する強化芯材の間に設けられた溶出孔の数ｎは２であり、隣接する溶出孔間の距離ｃ１が３２３μｍであった。計算すると、ｃ１が０．９８ａ１／（ｎ＋１）であった。【０１２３】
得られた陽イオン交換膜の物性を表１に示す。表１に示すとおり、ＭＤ折り曲げ及びＴＤ折り曲げのいずれにおいても、高い引張伸度保持率を有することが確認された。【０１２４】
〔実施例４〕
まず、２４本／インチで略等間隔に並ぶようにＰＴＦＥ糸を配置した。そして、ＭＤ糸については、連続する３羽の筬を用いて、ＰＴＦＥ糸とＰＥＴ糸の２本の糸の束を１番目の筬に通し、ＰＥＴ糸とＰＴＦＥ糸の２本の糸の束を２番目の筬に通し、ＰＥＴ糸とＰＥＴ糸の２本の糸の束を３番目の筬に通した。そして、この組み合わせで順に繰り返すように平織りした。ＴＤ糸については、ＰＴＦＥ糸、ＰＥＴ糸、ＰＥＴ糸の順で繰り返し、略等間隔に配置するように平織りした。このようにして織布（強化材）を得た。続いて、得られた補強材を、１２５℃に加熱されたロールで圧着した。その後、得られた補強材を０．１Ｎの水酸化ナトリウム水溶液に浸漬させ、補強材からダミー糸（ＰＶＡ糸）のみを溶解除去した。ダミー糸が除去された補強材の厚さは７６μｍであった。上記以外は、実施例１と同様に陽イオン交換膜を作製した。【０１２５】
得られた陽イオン交換膜は、ＴＤ方向において、隣接する強化芯材同士の距離ａ１が１０９２μｍである強化芯材間では、隣接する強化芯材の間に設けられた溶出孔の数ｎは２であり、隣接する溶出孔間の距離ｃ１は３６４μｍであった。計算すると、ｃ１は１．００ａ１／（ｎ＋１）であった。
ＭＤ方向において、隣接する強化芯材同士の距離ａ２が１１７８μｍである強化芯材間では、隣接する強化芯材の間に設けられた溶出孔の数ｎは２であり、隣接する溶出孔間の距離ｃ２は５０９μｍであった。計算すると、ｃ２は１．３０ａ２／（ｎ＋１）であった（図８参照、以下同様）。
ＭＤ方向において、隣接する強化芯材同士の距離ａ１が９３０μｍの強化芯材間では、隣接する強化芯材の間に設けられた溶出孔の数ｎは２であり、隣接する溶出孔間の距離ｃ１は２５３μｍであった。計算すると、ｃ１は０．８２ａ１／（ｎ＋１）であった。【０１２６】
得られた陽イオン交換膜の物性を表１に示す。表１に示すとおり、ＴＤ折り曲げにおいて高い引張伸度保持率を有することが確認された。【０１２７】
〔比較例１〕
ＭＤ方向及びＴＤ方向ともに、溶出孔が等間隔に形成された陽イオン交換膜を製造した。強化芯材として、ポリテトラフルオロエチレン（ＰＴＦＥ）製であり、９０デニールのモノフィラメントを用いた（ＰＴＦＥ糸）。犠牲糸として、４０デニール、６フィラメントのポリエチレンテレフタレート（ＰＥＴ）に２００回／ｍの撚りを掛けた糸を用いた（ＰＥＴ糸）。【０１２８】
まず、２４本／インチで等間隔に並ぶようにＰＴＦＥ糸を配置した。ＭＤ糸については、ＰＴＦＥ糸、ＰＥＴ糸、ＰＥＴ糸、・・・の順に繰り返しとなるように平織りし、ＴＤ糸についても、ＰＴＦＥ糸、ＰＥＴ糸、ＰＥＴ糸、・・・の繰り返しとなるように平織りして、織布（補強材）を得た。続いて、得られた補強材を、加熱されたロールで圧着して、厚みが８６μｍとなるように調整した。その他は、実施例１と同様の方法で、陽イオン交換膜を得た。【０１２９】
陽イオン交換膜は、ＴＤ方向において、隣接する強化芯材同士の距離ａ１が１０５８μｍである強化芯材間では、隣接する強化芯材の間に設けられた溶出孔の数ｎは２であり、隣接する溶出孔間の距離ｃ１は３５３μｍであった。計算すると、ｃ１は１．００ａ１／（ｎ＋１）であった（図８参照、以下同様）。
ＭＤ方向において、隣接する強化芯材同士の距離ａ１が１０５８μｍの強化芯材間では、隣接する強化芯材の間に設けられた溶出孔の数ｎは２であり、隣接する溶出孔間の距離ｃ１は３５３μｍであった。計算すると、ｃ１が１．００ａ１／（ｎ＋１）であった。【０１３０】
実施例１〜４、比較例１の陽イオン交換膜の物性を表１に示す。なお、表中、「−」は、その実施例・比較例において該当するものが存在しないことを示す。表１に示す通り、各実施例の陽イオン交換膜は、ＭＤ折り曲げ及びＴＤ折り曲げのいずれにおいても、引張伸度保持率が高いことが確認された。【０１３１】
【表１】
0005576387.tif 000002
【０１３２】
〔実施例５〕
まず、２４本／インチで略等間隔に並ぶようにＰＴＦＥ糸を配置した。そして、ＭＤ糸については、連続する３羽の筬を用いて、ＰＴＦＥ糸とＰＥＴ糸の２本の糸の束を１番目の筬に通し、ＰＥＴ糸とＰＴＦＥ糸の２本の糸の束を２番目の筬に通し、ＰＥＴ糸とＰＥＴ糸の２本の糸の束を３番目の筬に通した。そして、この組み合わせで順に繰り返すように平織りした。ＴＤ糸については、ＰＴＦＥ糸、ＰＥＴ糸、ＰＶＡ糸、ＰＶＡ糸、ＰＶＡ糸、ＰＶＡ糸、ＰＥＴ糸の順で繰り返し、略等間隔に配置するように平織りした。このようにして織布（補強材）を得た。続いて、得られた補強材を、１２５℃に加熱されたロールで圧着した。その後、補強材を０．１Ｎの水酸化ナトリウム水溶液に浸漬させ、補強材からダミー糸（ＰＶＡ糸）のみを溶解除去した。ダミー糸が除去された補強材の厚さは８５μｍであった。上記した以外は実施例１と同様に陽イオン交換膜を作製した。【０１３３】
陽イオン交換膜は、ＴＤ方向において、隣接する強化芯材同士の距離ａ１が１０４０μｍである強化芯材間では、隣接する強化芯材の間に設けられた溶出孔の数ｎは２であり、隣接する溶出孔間の距離ｃ１は４４８μｍであった。即ち、ｃ１は１．２９ａ１／（ｎ＋１）であった（図８参照、以下同様）。実施例５の容イオン交換膜のＴＤ方向においては、上記したａ１、ｂ１、ｃ１の値を有する強化芯材間のみの配置とした。
ＭＤ方向において、隣接する強化芯材同士の距離ａ２が１１５１μｍである強化芯材間では、隣接する強化芯材の間に設けられた溶出孔の数ｎは２であり、隣接する溶出孔間の距離ｃ２は４７８μｍであった。即ち、ｃ２は１．２５ａ２／（ｎ＋１）であった。ＭＤ方向において、隣接する強化芯材同士の距離ａ１が９４４μｍの強化芯材間では、隣接する強化芯材の間に設けられた溶出孔の数ｎは２であり、隣接する溶出孔間の距離ｃ１は２６９μｍであった。即ち、ｃ１は０．８５ａ１／（ｎ＋１）であった。
機械的強度の評価として、陽イオン交換膜のカルボン酸層（図１のカルボン酸層１４４、及び上記「ポリマーＡ層」参照）側の表面を内側にして、４００ｇ／ｃｍ２の加重を掛けて折り曲げ、ピンホール等の発生の有無を観察した。実施例５で得られた陽イオン交換膜では、折り曲げによるピンホールの発生は確認できなかった。【０１３４】
実施例１〜５、及び比較例１で得られた陽イオン交換膜を用いて、電解を行い、その電解電圧を測定した。その結果を表２に示す。【０１３５】
【表２】
0005576387.tif 000003
【０１３６】
表２に示すとおり、各実施例の陽イオン交換膜を用いて電解を行った場合、比較例１に比較して電解電圧が低減されていることが確認された。また、７日間に亘り電解運転を行ったが、安定して電解を行うことができた。【０１３７】
以上より、各実施例の陽イオン交換膜は、折り曲げ等に対する機械的強度に優れており、その結果、長期に安定した電解性能を発揮できることが示された。さらに、各実施例の陽イオン交換膜は、溶出孔が等間隔に形成された陽イオン交換膜に比較して、電解電圧を低減させることができ、優れた電解性能を発揮できることが示された。【０１３８】
〔実施例６〕
まず、２４本／インチで略等間隔に並ぶようにＰＴＦＥ糸を配置した。そして、ＭＤ糸については、連続する５羽の筬を用いて、ＰＴＦＥ糸とＰＥＴ糸の２本の糸の束を１番目の筬に通し、ＰＥＴ糸とＰＥＴ糸の２本の糸の束を２番目の筬に通し、ＰＥＴ糸とＰＴＦＥ糸の２本の糸の束を３番目の筬に通し、ＰＥＴ糸とＰＥＴ糸の２本の糸の束を４番目の筬に通し、ＰＥＴ糸とＰＥＴ糸の２本の糸の束を５番目の筬に通した。そして、この組み合わせで順に繰り返すように平織りした。ＴＤ糸については、ＰＴＦＥ糸、ＰＥＴ糸、ＰＥＴ糸、ＰＶＡ糸、ＰＶＡ糸、ＰＥＴ糸、ＰＥＴ糸の順で繰り返し、略等間隔に配置するように平織りした。このようにして織布（補強材）を得た。続いて、得られた補強材を、１２５℃に加熱されたロールで圧着した。その後、得られた補強材を０．１Ｎの水酸化ナトリウム水溶液に浸漬させ、補強材からダミー糸（ＰＶＡ糸）のみを溶解除去した。ダミー糸が除去された補強材の厚さは９３μｍであった。上記した以外は実施例１と同様にして、図９に示す陽イオン交換膜８を作製した。陽イオン交換膜８は、膜本体（図示せず）と、その内部に略平行に配置された２以上の強化芯材８０を備えたものであり、膜本体には、隣接する強化芯材８０同士の間に４本の溶出孔が形成された構造を有している。そして、それぞれａ、ｂ、ｃ１、ｃ２の間隔で、４本の溶出穴８２１、８２２、８２３、８２４を強化芯材８０同士の間に形成させた。【０１３９】
得られた陽イオン交換膜は、ＴＤ方向において、隣接する強化芯材同士の距離ａが１５２１μｍである強化芯材間では、隣接する強化芯材の間に設けられた溶出孔の数ｎは４であり、強化芯材と隣接する溶出孔間の距離ｂは２６８μｍであり、その溶出孔と隣接する溶出孔間の距離ｃ１は２６５μｍであり、中心部２本の溶出孔間の距離ｃ２は４４３μｍであった（図９参照）。
また、ＭＤ方向においては、強化芯材間に溶出孔が等間隔に形成された構成とした。【０１４０】
得られた陽イオン交換膜の物性を表３に示す。表３に示すとおり、ＭＤ折り曲げにおいて、比較例２に比べて、高い引張伸度保持率を有することが確認された。また、その電解電圧は、比較例２に比べて、低いことが確認された。【０１４１】
〔実施例７〕
まず、２４本／インチで略等間隔に並ぶようにＰＴＦＥ糸を配置した。そして、ＭＤ糸については、連続する５羽の筬を用いて、ＰＴＦＥ糸とＰＥＴ糸の２本の糸の束を１番目の筬に通し、ＰＥＴ糸とＰＥＴ糸の２本の糸の束を２番目の筬に通し、ＰＥＴ糸とＰＴＦＥ糸の２本の糸の束を３番目の筬に通し、ＰＥＴ糸とＰＥＴ糸の２本の糸の束を４番目の筬に通し、ＰＥＴ糸とＰＥＴ糸の２本の糸の束を５番目の筬に通した。そして、この組み合わせで順に繰り返すように平織りした。ＴＤ糸については、ＰＴＦＥ糸、ＰＥＴ糸、ＰＶＡ糸、ＰＶＡ糸、ＰＥＴ糸、ＰＥＴ糸、ＰＶＡ糸、ＰＶＡ糸、ＰＥＴ糸の順で繰り返し、略等間隔に配置するように平織りした。このようにして織布（強化材）を得た。続いて、得られた補強材を、１２５℃に加熱されたロールで圧着した。その後、補強材を０．１Ｎの水酸化ナトリウム水溶液に浸漬させて、補強材からダミー糸のみを溶解除去した。ダミー糸が除去された補強材の厚さは９３μｍであった。上記した以外は実施例６と同様に陽イオン交換膜を作製した。【０１４２】
陽イオン交換膜は、ＴＤ方向において、隣接する強化芯材同士の距離ａが１５２３μｍである強化芯材間では、隣接する強化芯材の間に設けられた溶出孔の数ｎは４であり、強化芯材と隣接する溶出孔間の距離ｂは２６４μｍであり、その溶出孔と隣接する溶出孔間の距離ｃ１は３６１μｍであり、中心部２本の溶出孔間の距離ｃ２は２４５μｍであった（図９参照）。
また、ＭＤ方向においては、強化芯材間に溶出孔が等間隔に形成された構成とした。【０１４３】
〔比較例２〕
ＭＤ方向及びＴＤ方向ともに、溶出孔が等間隔に形成された陽イオン交換膜を製造した。強化芯材として、ポリテトラフルオロエチレン（ＰＴＦＥ）製であり、９０デニールのモノフィラメントを用いた（ＰＴＦＥ糸）。犠牲糸として、４０デニール、６フィラメントのポリエチレンテレフタレート（ＰＥＴ）に２００回／ｍの撚りを掛けた糸を用いた（ＰＥＴ糸）。【０１４４】
まず、１６本／インチで等間隔に並ぶようにＰＴＦＥ糸を配置した。ＭＤ糸については、ＰＴＦＥ糸、ＰＥＴ糸、ＰＥＴ糸、ＰＥＴ糸、ＰＥＴ糸、・・・の順に繰り返しとなるように平織りし、ＴＤ糸についても、ＰＴＦＥ糸、ＰＥＴ糸、ＰＥＴ糸、ＰＥＴ糸、ＰＥＴ糸、・・・の繰り返しとなるように平織りして、織布（補強材）を得た。続いて、得られた補強材を、１２５℃に加熱されたロールで圧着して、厚みが８５μｍとなるように調整した。その他は実施例６と同様に陽イオン交換膜を得た。【０１４５】
陽イオン交換膜は、ＴＤ方向において、隣接する強化芯材同士の距離ａは１５１７μｍであり、隣接する強化芯材の間に設けられた溶出孔の数ｎは４であり、強化芯材と隣接する溶出孔間の距離ｂは３０３μｍであり、その溶出孔と隣接する溶出孔間の距離ｃ１は３０３μｍであり、中心部２本の溶出孔間の距離ｃ２は３０３μｍであった（図９参照）。
また、ＭＤ方向においては、強化芯材間に溶出孔が等間隔に形成された構成とした。【０１４６】
実施例６、７、比較例２の陽イオン交換膜の物性を表３に示す。表３に示すとおり、実施例６、７では、折り曲げ後も高い引張伸度保持率を有することが確認された。また、表３に示す通り、各実施例の陽イオン交換膜を用いて電解を行った場合、比較例２に比較して電解電圧が低減されていることが確認された。また、７日間に亘り電解運転を行ったが、安定して電解を行うことができた。【０１４７】
【表３】
0005576387.tif 000004
【０１４８】
以上より、各実施例の陽イオン交換膜は、折り曲げ等に対する機械的強度に優れており、その結果、長期に安定した電解性能を発揮できることが示された。さらに、各実施例の陽イオン交換膜は、溶出孔が等間隔に形成された強化芯材と比較して、電解電圧を低減させることができ、優れた電解性能を発揮できることが示された。【０１４９】
〔実施例８〕
まず、２４本／インチで略等間隔に並ぶようにＰＴＦＥ糸を配置した。そして、ＭＤ糸については、連続する５羽の筬を用いて、ＰＴＦＥ糸とＰＥＴ糸の２本の糸の束を１番目の筬に通し、ＰＥＴ糸とＰＥＴ糸の２本の糸の束を２番目の筬に通し、ＰＥＴ糸とＰＴＦＥ糸の２本の糸の束を３番目の筬に通し、ＰＥＴ糸とＰＥＴ糸の２本の糸の束を４番目の筬に通し、ＰＥＴ糸とＰＥＴ糸の２本の糸の束を５番目の筬に通した。そして、この組み合わせで順に繰り返すように平織りした。ＴＤ糸については、ＰＴＦＥ糸、ＰＶＡ糸、ＰＶＡ糸、ＰＥＴ糸、ＰＥＴ糸、ＰＥＴ糸、ＰＥＴ糸、ＰＶＡ糸、ＰＶＡ糸の順で繰り返し、略等間隔に配置するように平織りした。このようにして織布（強化材）を得た。続いて、得られた補強材を、１２５℃に加熱されたロールで圧着した。その後、補強材を０．１Ｎの水酸化ナトリウム水溶液に浸漬させ、補強材からダミー糸（ＰＶＡ糸）のみを溶解除去した。ダミー糸が除去された補強材の厚さは９５μｍであった。上記した以外は実施例１と同様に陽イオン交換膜を作製した。【０１５０】
得られた陽イオン交換膜は、ＴＤ方向において、隣接する強化芯材同士の距離ａが１５５９μｍである強化芯材間では、隣接する強化芯材の間に設けられた溶出孔の数ｎは４であり、強化芯材と隣接する溶出孔間の距離ｂは４６３μｍであり、その溶出孔と隣接する溶出孔間の距離ｃ１は２０６μｍであり、中心部２本の溶出孔間の距離ｃ２は１８０μｍであった（図９参照）。【０１５１】
〔実施例９〕
まず、２４本／インチで略等間隔に並ぶようにＰＴＦＥ糸を配置した。そして、ＭＤ糸については、連続する５羽の筬を用いて、ＰＴＦＥ糸とＰＥＴ糸の２本の糸の束を１番目の筬に通し、ＰＥＴ糸とＰＥＴ糸の２本の糸の束を２番目の筬に通し、ＰＥＴ糸とＰＴＦＥ糸の２本の糸の束を３番目の筬に通し、ＰＥＴ糸とＰＥＴ糸の２本の糸の束を４番目の筬に通し、ＰＥＴ糸とＰＥＴ糸の２本の糸の束を５番目の筬に通した。そして、この組み合わせで順に繰り返すように平織りして。ＴＤ糸については、ＰＴＦＥ糸、ＰＥＴ糸、ＰＥＴ糸、ＰＶＡ糸、ＰＶＡ糸、ＰＥＴ糸、ＰＥＴ糸、ＰＴＦＥ糸、ＰＥＴ糸、ＰＶＡ糸、ＰＶＡ糸、ＰＥＴ糸、ＰＥＴ糸、ＰＶＡ糸、ＰＶＡ糸、ＰＥＴ糸の順で繰り返し、略等間隔に配置するように平織りした。このようにして織布（補強材）を得た。続いて、得られた補強材を、１２５℃に加熱されたロールで圧着した。その後、得られた補強材を０．１Ｎの水酸化ナトリウム水溶液に浸漬させて、ダミー糸（ＰＶＡ糸）のみを溶解除去した。ダミー糸が除去された補強材の厚さは９２μｍであった。それ以外は実施例１と同様に陽イオン交換膜を作製した。【０１５２】
得られた陽イオン交換膜は、ＴＤ方向において、隣接する強化芯材同士の距離ａが１７４３μｍである強化芯材間では、隣接する強化芯材の間に設けられた溶出孔の数ｎは４であり、強化芯材と隣接する溶出孔間の距離ｂは２０１μｍであり、その溶出孔と隣接する溶出孔間の距離ｃ１は４７０μｍであり、中心部２本の溶出孔間の距離ｃ２は２５５μｍであった（図９参照）。
さらに、隣接する強化芯材同士の距離ａが１３８７μｍである強化芯材間では、隣接する強化芯材の間に設けられた溶出孔の数ｎは４であり、強化芯材と隣接する溶出孔間の距離ｂは２２８μｍであり、その溶出孔と隣接する溶出孔間の距離ｃ１は４６２μｍであり、中心部２本の溶出孔間の距離ｃ２は２１８μｍであった（図９参照）。【０１５３】
実施例８、９の陽イオン交換膜の物性を表４に示す。なお、表中、「−」は、その実施例・比較例において該当するものが存在しないことを示す。【０１５４】
【表４】
0005576387.tif 000005
【０１５５】
機械的強度の評価として、陽イオン交換膜のカルボン酸層（図１のカルボン酸層１４４、及び上記「ポリマーＡ層」参照）側の表面を内側にして、４００ｇ／ｃｍ２の加重を掛けて折り曲げ、ピンホール等の発生の有無を観察した。実施例８及び９で得られた陽イオン交換膜では、折り曲げによるピンホールの発生は確認できなかった。加えて、長期に安定した電解性能を発揮できることがわかった。【０１５６】
本出願は、２００９年１０月２６日に日本国特許庁へ出願された日本特許出願（特願２００９−２４５８６９）に基づくものであり、その内容はここに参照として取り込まれる。
【産業上の利用可能性】
【０１５７】
本発明の陽イオン交換膜は、塩化アルカリ電解等の陽イオン交換膜として好適に用いることができる。
【符号の説明】
【０１５８】
１、２、３、４、５・・・陽イオン交換膜、
６・・・補強材、
１０、２０ｘ、２０ｙ、３０１、３０２、３０３、４０１、４０２、４０３、５０１ｘ、５０１ｙ、５０２ｘ、５０２ｙ、５０３ｘ、５０３ｙ、６０・・・強化芯材、
１２、１２ａ、１２ｂ、２２ｘ、２２ｙ、３２１、３２２、３２３、３２４、３２５、３２６、４２１、４２２、４２３、４２４、５２１ｘ、５２１ｙ、５２２ｘ、５２２ｙ、５２３ｘ、５２３ｙ、５２４ｘ、５２４ｙ・・・溶出孔、
１４・・・膜本体、
６２・・・犠牲糸、
６６・・・ダミー糸、
１４２・・・スルホン酸層、
１４４・・・カルボン酸層、
１４６、１４８・・・コーティング層、
Ａ・・・電解槽、
Ａ１・・・陽極、
Ａ２・・・陰極、
α・・・陽極側、
β・・・陰極側、
Ｘ・・・ＭＤ方向、
Ｙ・・・ＴＤ方向
【図１】
0005576387.tif 000006
【図２】
0005576387.tif 000007
【図３】
0005576387.tif 000008
【図４】
0005576387.tif 000009
【図５】
0005576387.tif 000010
【図６】
0005576387.tif 000011
【図７】
0005576387.tif 000012
【図８】
0005576387.tif 000013
【図９】
0005576387.tif 000014
【図１０】
0005576387.tif 000015